(57)【特許請求の範囲】
【請求項１】
重量平均分子量１万以上２０万以下の脂肪族アミン（Ａ−１）、シロキサン結合（Ｓｉ−Ｏ結合）とアミノ基とを有する重量平均分子量１３０以上５００００以下の化合物（Ａ−２）、及び重量平均分子量９０以上６００以下の環構造を有するアミン（Ａ−３）からなる群より選択される少なくとも１種である化合物（ａ１）と、
下記式（１）もしくは下記式（２）で表される化合物、又は、下記式（３）で表される構成単位及び下記式（４）で表される構成単位の少なくとも一方を有する重合体である化合物（ｂ１）、並びに、前記化合物（ｂ１）のエステルからなる群より選択される少なくとも１種である化合物（Ｂ）と、
を含む金属含有膜形成用組成物。
【化１】
0006591058.tif 000026
（式（１）において、Ｍ１はゲルマニウム原子又はスズ原子を表す。
式（１）において、Ｘ１は、−Ｓ−、−Ｓ−Ｓ−、−Ｏ−、−ＮＨ−、又は−ＮＲ１３−を表し、Ｒ１３は、炭素数１〜１０のアルキル基を表す。
式（１）において、Ｒ１１は、置換されていてもよい炭素数１〜１０のアルキレン基を表す。
式（１）において、Ｒ１２は、水素原子、炭素数１〜５のアルキル基、ヒドロキシ基、炭素数１〜５のアルコキシ基、又はハロゲン原子を表す。
式（１）において、ｐ１は０又は１を表し、ｑ１は１を表す。
式（１）において、ｎ１は１以上の整数を表し、ｒ１は０以上の整数を表し、ｓは０以上の整数を表す。ただし、ｎ１＋ｒ１＋２ｓはＭ１の価数である。）
【化２】
0006591058.tif 000027
（式（２）において、Ｍ２は、ゲルマニウム原子又はスズ原子を表す。
式（２）において、Ｘ２は、−Ｓ−、−Ｓ−Ｓ−、−Ｏ−、−ＮＨ−、又は−ＮＲ２４−を表し、Ｒ２４は、炭素数１〜１０のアルキル基を表す。
式（２）において、Ｒ２１は、置換されていてもよい炭素数１〜１０のアルキレン基を表す。
式（２）において、Ｒ２２は、単結合、−Ｏ−、又は−ＮＲ２５−を表し、Ｒ２５は置換されていてもよい炭素数１〜１０のアルキル基を表す。
式（２）において、Ｒ２３は、水素原子、炭素数１〜５のアルキル基、ヒドロキシ基、炭素数１〜５のアルコキシ基、又はハロゲン原子を表す。
式（２）において、ｐ２は０又は１を表し、ｑ２は１を表す。
式（２）において、ｒ２は０以上の整数を表し、ｔは０以上の整数を表す。）
【化３】
0006591058.tif 000028
（式（３）において、Ｍ３はゲルマニウム原子又はスズ原子を表す。
式（３）において、Ｘ３は、−Ｓ−、−Ｓ−Ｓ−、−Ｏ−、−ＮＨ−、又は−ＮＲ３３−を表し、Ｒ３３は、炭素数１〜１０のアルキル基を表す。
式（３）において、Ｒ３１は、置換されていてもよい炭素数１〜１０のアルキレン基を表す。
式（３）において、Ｒ３２は、水素原子、炭素数１〜５のアルキル基、ヒドロキシ基、炭素数１〜５のアルコキシ基、又はハロゲン原子を表す。
式（３）において、ｐ３は０又は１を表し、ｑ３は１を表す。
式（３）において、ｒ３は０又は１を表す。
式（３）において、ｎ３は２以上の整数を表す。）
【化４】
0006591058.tif 000029
（式（４）において、Ｍ４は、ゲルマニウム原子又はスズ原子を表す。
式（４）において、Ｘ４は、−Ｓ−、−Ｓ−Ｓ−、−Ｏ−、−ＮＨ−、又は−ＮＲ４３−を表し、Ｒ４３は、炭素数１〜１０のアルキル基を表す。
式（４）において、Ｒ４１は、置換されていてもよい炭素数１〜１０のアルキレン基を表す。
式（４）において、Ｒ４２は、単結合、−Ｏ−、又は−ＮＲ４４−を表し、Ｒ４４は置換されていてもよい炭素数１〜１０のアルキル基を表す。
式（４）において、ｐ４は０又は１を表し、ｑ４は１を表す。
式（４）において、ｎ４は２以上の整数を表す。）
【請求項２】
窒素原子を有し、かつ重量平均分子量が１７以上１２０以下である塩基（Ａ−４）をさらに含む請求項１に記載の金属含有膜形成用組成物。
【請求項３】
前記化合物（Ｂ）の重量平均分子量は、１２０以上５００００以下である、請求項１又は請求項２に記載の金属含有膜形成用組成物。
【請求項４】
前記式（１）において、ｎ１＋ｒ１＋２ｓが４であり、
前記式（２）において、ｒ２＋２ｔ＋２が４である、請求項１〜請求項３のいずれか１項に記載の金属含有膜形成用組成物。
【請求項５】
カルボキシ基を有する重量平均分子量４６以上１９５以下の酸である添加剤（Ｃ）、をさらに含む、請求項１〜請求項４のいずれか１項に記載の金属含有膜形成用組成物。
【請求項６】
分子内に−Ｃ（＝Ｏ）ＯＸ基(Ｘは、水素原子又は炭素数１以上６以下のアルキル基である)を３つ以上有し、３つ以上の−Ｃ（＝Ｏ）ＯＸ基のうち、１つ以上６つ以下が−Ｃ（＝Ｏ）ＯＨ基であり、重量平均分子量が２００以上６００以下である架橋剤（Ｄ）、をさらに含む、請求項１〜請求項５のいずれか１項に記載の金属含有膜形成用組成物。
【請求項７】
金属含有膜を含む多層レジスト層の前記金属含有膜の形成に用いられる、請求項１〜請求項６のいずれか１項に記載の金属含有膜形成用組成物。
【請求項８】
埋め込み絶縁膜である金属含有膜を備える半導体装置の前記金属含有膜の形成に用いられる、請求項１〜請求項７のいずれか１項に記載の金属含有膜形成用組成物。
【請求項９】
請求項１〜請求項８のいずれか１項に記載の金属含有膜形成用組成物を製造する製造方法であって、
少なくとも、前記化合物（ａ１）と、前記化合物（Ｂ）と、を混合する混合工程を含む金属含有膜形成用組成物の製造方法。
【請求項１０】
前記混合工程は、窒素原子を有し、かつ重量平均分子量が１７以上１２０以下である塩基（Ａ−４）を用い、少なくとも、前記塩基（Ａ−４）及び前記化合物（Ｂ）の混合物と、前記化合物（ａ１）と、を混合する工程である請求項９に記載の金属含有膜形成用組成物の製造方法。
【請求項１１】
前記混合工程は、少なくとも、カルボキシ基を有する重量平均分子量４６以上１９５以下の酸である添加剤（Ｃ）及び前記化合物（ａ１）の混合物と、前記化合物（Ｂ）と、を混合する工程である請求項９に記載の金属含有膜形成用組成物の製造方法。
【請求項１２】
前記混合工程は、少なくとも、前記塩基（Ａ−４）及び前記化合物（Ｂ）の混合物と、カルボキシ基を有する重量平均分子量４６以上１９５以下の酸である添加剤（Ｃ）及び前記化合物（ａ１）の混合物と、を混合する工程である請求項１０に記載の金属含有膜形成用組成物の製造方法。
【請求項１３】
埋め込み絶縁膜である金属含有膜を備える半導体装置であって、
前記金属含有膜が、請求項１〜請求項８のいずれか１項に記載の金属含有膜形成用組成物を含む半導体装置。
【請求項１４】
埋め込み絶縁膜である金属含有膜を備える半導体装置を製造する方法であって、
請求項１〜請求項８のいずれか１項に記載の金属含有膜形成用組成物を用いて、前記埋め込み絶縁膜を形成する工程を有する、半導体装置の製造方法。
【発明の詳細な説明】
【技術分野】
【０００１】
本開示は、金属含有膜形成用組成物、金属含有膜形成用組成物の製造方法、半導体装置、及び半導体装置の製造方法に関する。
【背景技術】
【０００２】
ハードマスクを利用してリソグラフィーパターンを基板に転写する方法の一つとして、多層レジスト法がある。この多層レジスト法は、フォトレジスト膜、即ち上層レジスト膜と、エッチング選択性が異なる下層膜、例えばケイ素含有下層レジスト膜を上層レジスト膜と被加工基板の間に介在させ、上層レジスト膜にパターンを得た後、上層レジストパターンをエッチングマスクとして、下層レジスト膜にパターンを転写し、更に下層レジストパターンをエッチングマスクとして、被加工基板にパターンを転写する方法である。【０００３】
このような多層レジスト法で使用される下層レジスト膜の組成物として、例えば、特開２０１４−１５７２４２号公報に記載されたケイ素含有膜形成用組成物がよく知られている。例えば、ＣＶＤによるケイ素含有無機膜、ＳｉＯ２膜、ＳｉＯＮ膜、回転塗布により膜を得られるものとしてＳＯＧ（スピンオンガラス）膜、架橋性シルセスキオキサン膜、及びケイ素化合物を加水分解もしくは縮合することで得られるケイ素含有化合物を含む膜等がある。【０００４】
これまで、ケイ素含有下層レジスト膜形成用組成物のリソグラフィー特性や安定性について検討され、例えば熱架橋促進剤を含有する下層レジスト膜形成用組成物を作製することで、エッチング選択性と保存安定性が良好な下層レジスト膜を提供することが開示されている。しかしながら、半導体装置の微細化が更に進行するにつれ、パターンの線幅が微細になるだけでなく、パターンの倒れを防止するために上層レジスト膜の膜厚が薄くなり、下層レジスト膜に要求される性能においても従来よりも微細なパターンにおけるエッチング選択性の改善が求められるようになってきた。【０００５】
更に、集積回路素子等のデバイスのさらなる複雑化も進み、配線溝（トレンチ）、プラグ溝（ビア）等のパターン化された基板に対し、多層レジストパターン形成を行う方法や、パターン形成を複数回行うことにより、複雑なパターンを形成する方法も行われている。【０００６】
複雑なパターン形成の要求に伴い、レジスト膜形成用組成物として金属を含有する組成物が提案されている。
例えば、国際公開２０１５／１３７１９３号には、金属化合物と、過酸化水素とを反応させて得られる生成物を含有する半導体デバイス製造用組成物が開示されている。
特開２０１４−１３４５８１号公報には、金属化合物（金属アルコキシド）を加水分解等することで得られる金属酸化物含有化合物と、芳香族化合物とを含有する金属酸化物含有膜形成用組成物が開示されている。【０００７】
また、露光の位置合わせ精度の限界を超えるような最先端微細加工では、多層レジスト層の一部（ＳＯＧ層やＳＯＣ（スピンオンカーボン）層）に形成された凹部にＳＯＧやＳＯＣと異なるエッチング特性を有する金属含有組成物を埋め込む事で、自己整合的に加工の位置合わせ補正を行う手法などが提案されている。
【発明の開示】
【発明が解決しようとする課題】
【０００８】
多層レジスト法では、例えば上層レジストパターンを下層レジスト膜に転写する際や、下層レジストパターンを被加工基板に転写する際に、プラズマエッチング等のドライエッチングが広く使用されている。
従来の多層レジスト法で実用化されている塗布膜は、有機膜や上記のようなケイ素含有膜が殆どであった。しかしながら、昨今のリソグラフィーの限界領域における半導体装置製造プロセスにおいては、より複雑な工程が提案されており、従来の有機膜とケイ素含有膜だけでは合理的な製造プロセスの構築が困難になっている。そこで、より合理的な半導体装置製造プロセスの構築のために、有機膜とケイ素含有膜の両方の膜成分に対してエッチング選択性を持つ材料が求められている。
また、レジスト膜には耐熱性（例えば、レジスト膜形成後に施されることがある熱処理に対する耐性）が要求されることがある。
なお、上述のエッチング選択性及び耐熱性の要求は、微細パターンの形成を実現する観点から、レジスト膜以外の膜（例えば埋め込み絶縁膜（浅溝型素子分離膜（ＳＴＩ膜）、プリメタル絶縁膜（ＰＭＤ膜）、配線層間絶縁膜（ＩＭＤ膜、ＩＬＤ膜など）等）にも求められている。【０００９】
本開示は、上記問題に鑑みてなされたものであり、エッチング選択性に優れ、かつ耐熱性に優れた金属含有膜が得られる金属含有膜形成用組成物及びその製造方法を提供することを目的とする。
また、本開示は、エッチング選択性に優れ、かつ耐熱性に優れた金属含有膜が得られる金属含有膜形成用組成物を用いた半導体装置及びその製造方法を提供することを目的とする。
【課題を解決するための手段】
【００１０】
上記課題を解決するための手段には、以下の態様が含まれる。
＜１＞  １級窒素原子及び２級窒素原子の少なくとも１つを含むカチオン性官能基を有する化合物（ａ１）、並びに、前記化合物（ａ１）以外の窒素原子を有する化合物（ａ２）からなる群より選択される少なくとも１種である化合物（Ａ）と、
ゲルマニウム原子、スズ原子、セレン原子、及びジルコニウム原子の少なくとも１つとカルボキシ基とを有する化合物（ｂ１）、並びに、前記化合物（ｂ１）のエステルからなる群より選択される少なくとも１種である化合物（Ｂ）と、
を含む金属含有膜形成用組成物。
＜２＞  前記化合物（ａ１）の重量平均分子量が１３０以上４０万以下であり、
前記化合物（ａ２）の重量平均分子量が１７以上１２０以下である、＜１＞に記載の金属含有膜形成用組成物。
＜３＞  前記化合物（Ａ）が、前記化合物（ａ２）を含む、＜１＞又は＜２＞に記載の金属含有膜形成用組成物。
＜４＞  前記化合物（ａ１）が、重量平均分子量１万以上２０万以下の脂肪族アミン（Ａ−１）、シロキサン結合（Ｓｉ−Ｏ結合）とアミノ基とを有する重量平均分子量１３０以上５００００以下の化合物（Ａ−２）、及び重量平均分子量９０以上６００以下の環構造を有するアミン（Ａ−３）からなる群より選択される少なくとも１種であり、
前記化合物（ａ２）が、塩基（Ａ−４）である、＜１＞〜＜３＞のいずれか１つに記載の金属含有膜形成用組成物。【００１１】
＜５＞  前記化合物（Ｂ）の重量平均分子量は、１２０以上５００００以下である、＜１＞〜＜４＞のいずれか１つに記載の金属含有膜形成用組成物。
＜６＞  前記化合物（ｂ１）が、下記式（１）もしくは下記式（２）で表される化合物、又は、下記式（３）で表される構成単位及び下記式（４）で表される構成単位の少なくとも一方を有する重合体である、＜１＞〜＜５＞のいずれか１つに記載の金属含有膜形成用組成物。【００１２】
【化１】
0006591058.tif 000002
【００１３】
（式（１）において、Ｍ１はゲルマニウム原子、スズ原子、セレン原子、又はジルコニウム原子を表す。
式（１）において、Ｘ１は、−Ｓ−、−Ｓ−Ｓ−、−Ｏ−、−ＮＨ−、又は−ＮＲ１３−を表し、Ｒ１３は、炭素数１〜１０のアルキル基を表す。
式（１）において、Ｒ１１は、置換されていてもよい炭素数１〜１０のアルキレン基を表す。
式（１）において、Ｒ１２は、水素原子、炭素数１〜５のアルキル基、ヒドロキシ基、炭素数１〜５のアルコキシ基、又はハロゲン原子を表す。
式（１）において、ｐ１は０又は１を表し、ｑ１は０又は１を表す。
式（１）において、ｎ１は１以上の整数を表し、ｒ１は０以上の整数を表し、ｓは０以上の整数を表す。ただし、ｎ１＋ｒ１＋２ｓはＭ１の価数である。）【００１４】
【化２】
0006591058.tif 000003
【００１５】
（式（２）において、Ｍ２は、ゲルマニウム原子、スズ原子、セレン原子、又はジルコニウム原子を表す。
式（２）において、Ｘ２は、−Ｓ−、−Ｓ−Ｓ−、−Ｏ−、−ＮＨ−、又は−ＮＲ２４−を表し、Ｒ２４は、炭素数１〜１０のアルキル基を表す。
式（２）において、Ｒ２１は、置換されていてもよい炭素数１〜１０のアルキレン基を表す。
式（２）において、Ｒ２２は、単結合、−Ｏ−、又は−ＮＲ２５−を表し、Ｒ２５は置換されていてもよい炭素数１〜１０のアルキル基を表す。
式（２）において、Ｒ２３は、水素原子、炭素数１〜５のアルキル基、ヒドロキシ基、炭素数１〜５のアルコキシ基、又はハロゲン原子を表す。
式（２）において、ｐ２は０又は１を表し、ｑ２は０又は１を表す。
式（２）において、ｒ２は０以上の整数を表し、ｔは０以上の整数を表す。）【００１６】
【化３】
0006591058.tif 000004
【００１７】
（式（３）において、Ｍ３はゲルマニウム原子、スズ原子、又はジルコニウム原子を表す。
式（３）において、Ｘ３は、−Ｓ−、−Ｓ−Ｓ−、−Ｏ−、−ＮＨ−、又は−ＮＲ３３−を表し、Ｒ３３は、炭素数１〜１０のアルキル基を表す。
式（３）において、Ｒ３１は、置換されていてもよい炭素数１〜１０のアルキレン基を表す。
式（３）において、Ｒ３２は、水素原子、炭素数１〜５のアルキル基、ヒドロキシ基、炭素数１〜５のアルコキシ基、又はハロゲン原子を表す。
式（３）において、ｐ３は０又は１を表し、ｑ３は０又は１を表す。
式（３）において、ｒ３は０又は１を表し、ｒ３が０の場合は結合手を表す。
式（３）において、ｎ３は２以上の整数を表す。）【００１８】
【化４】
0006591058.tif 000005
【００１９】
（式（４）において、Ｍ４は、ゲルマニウム原子、スズ原子、又はジルコニウム原子を表す。
式（４）において、Ｘ４は、−Ｓ−、−Ｓ−Ｓ−、−Ｏ−、−ＮＨ−、又は−ＮＲ４３−を表し、Ｒ４３は、炭素数１〜１０のアルキル基を表す。
式（４）において、Ｒ４１は、置換されていてもよい炭素数１〜１０のアルキレン基を表す。
式（４）において、Ｒ４２は、単結合、−Ｏ−、又は−ＮＲ４４−を表し、Ｒ４４は置換されていてもよい炭素数１〜１０のアルキル基を表す。
式（４）において、ｐ４は０又は１を表し、ｑ４は０又は１を表す。
式（４）において、ｎ４は２以上の整数を表す。）【００２０】
＜７＞  前記式（１）において、前記Ｍ１がゲルマニウム原子、スズ原子、又はジルコニウム原子である場合は、ｎ１＋ｒ１＋２ｓが４であり、前記Ｍ１がセレン原子である場合は、ｎ１＋ｒ１＋２ｓが２であり、
前記式（２）において、前記Ｍ２がゲルマニウム原子、スズ原子、又はジルコニウム原子である場合は、ｒ２＋２ｔ＋２が４であり、前記Ｍ２がセレン原子である場合は、ｒ２＋２ｔ＋２が２である、＜６＞に記載の金属含有膜形成用組成物。
＜８＞  カルボキシ基を有する重量平均分子量４６以上１９５以下の酸である添加剤（Ｃ）、をさらに含む、＜１＞〜＜７＞のいずれか１つに記載の金属含有膜形成用組成物。
＜９＞  分子内に−Ｃ（＝Ｏ）ＯＸ基(Ｘは、水素原子又は炭素数１以上６以下のアルキル基である)を３つ以上有し、３つ以上の−Ｃ（＝Ｏ）ＯＸ基のうち、１つ以上６つ以下が−Ｃ（＝Ｏ）ＯＨ基であり、重量平均分子量が２００以上６００以下である架橋剤（Ｄ）、をさらに含む、＜１＞〜＜８＞のいずれか１つに記載の金属含有膜形成用組成物。
＜１０＞  金属含有膜を含む多層レジスト層の前記金属含有膜の形成に用いられる、＜１＞〜＜９＞のいずれか１つに記載の金属含有膜形成用組成物。
＜１１＞  埋め込み絶縁膜である金属含有膜を備える半導体装置の前記金属含有膜の形成に用いられる、＜１＞〜＜９＞のいずれか１つに記載の金属含有膜形成用組成物。【００２１】
＜１２＞  ＜１＞〜＜１１＞のいずれか１つに記載の金属含有膜形成用組成物を製造する製造方法であって、
少なくとも、前記化合物（Ａ）と、前記化合物（Ｂ）と、を混合する混合工程を含む金属含有膜形成用組成物の製造方法。
＜１３＞  前記混合工程は、少なくとも、前記化合物（ａ２）及び前記化合物（Ｂ）の混合物と、前記化合物（ａ１）と、を混合する工程である＜１２＞に記載の金属含有膜形成用組成物の製造方法。
＜１４＞  前記混合工程は、少なくとも、カルボキシ基を有する重量平均分子量４６以上１９５以下の酸である添加剤（Ｃ）及び前記化合物（ａ１）の混合物と、前記化合物（Ｂ）と、を混合する工程である＜１２＞に記載の金属含有膜形成用組成物の製造方法。
＜１５＞  前記混合工程は、少なくとも、前記化合物（ａ２）及び前記化合物（Ｂ）の混合物と、カルボキシ基を有する重量平均分子量４６以上１９５以下の酸である添加剤（Ｃ）及び前記化合物（ａ１）の混合物と、を混合する工程である＜１２＞に記載の金属含有膜形成用組成物の製造方法。【００２２】
＜１６＞  埋め込み絶縁膜である金属含有膜を備える半導体装置であって、
前記金属含有膜が、＜１＞〜＜１１＞のいずれか１つに記載の金属含有膜形成用組成物を含む半導体装置。【００２３】
＜１７＞  埋め込み絶縁膜である金属含有膜を備える半導体装置を製造する方法であって、
＜１＞〜＜１１＞のいずれか１つに記載の金属含有膜形成用組成物を用いて、前記埋め込み絶縁膜を形成する工程を有する、半導体装置の製造方法。
【発明の効果】
【００２４】
本開示によれば、エッチング選択性に優れ、かつ耐熱性に優れた金属含有膜が得られる金属含有膜形成用組成物及びその製造方法が提供される。
また、本開示によれば、エッチング選択性に優れ、かつ耐熱性に優れた金属含有膜が得られる金属含有膜形成用組成物を用いた半導体装置及びその製造方法が提供される。
【発明を実施するための形態】
【００２５】
以下、本開示の実施形態について説明する。
本明細書において、「〜」を用いて表される数値範囲は、「〜」の前後に記載される数値を下限値及び上限値として含む範囲を意味する。
【００２６】
〔金属含有膜形成用組成物〕
本開示の金属含有膜形成用組成物（以下、「組成物」と称することもある。）は、１級窒素原子及び２級窒素原子の少なくとも１つを含むカチオン性官能基を有する化合物（ａ１）、並びに、前記化合物（ａ１）以外の窒素原子を有する化合物（ａ２）からなる群より選択される少なくとも１種である化合物（Ａ）と、
ゲルマニウム原子、スズ原子、セレン原子、及びジルコニウム原子の少なくとも１つとカルボキシ基とを有する化合物（ｂ１）、並びに、前記化合物（ｂ１）のエステルからなる群より選択される少なくとも１種である化合物（Ｂ）と、
を含む。
本開示の金属含有膜形成用組成物によれば、エッチング選択性に優れ、かつ耐熱性に優れた金属含有膜が得られる。
ここで、「エッチング選択性に優れ」とは、他の膜（例えば、従来の有機膜、従来のケイ素含有膜など）とは異なるエッチング特性（例えばエッチングレートが小さい又は大きい）を有することを意味する。
また、本開示の金属含有膜形成用組成物によれば、凹部への充填性にも優れた金属含有膜が得られる。
「凹部への充填性に優れ」とは、例えば微細溝（例えば幅１００ｎｍ及び深さ２００ｎｍを有する凹部）への組成物の充填性（つまり埋め込み性）が良好であることを意味する。したがって、本開示の組成物によれば、凹部中に、ボイドの形成が抑制された金属含有膜が得られやすい。
【００２７】
本開示の効果が得られる理由は以下のように推察される。
本開示では、化合物（ｂ１）はカルボキシ基を有し、前記化合物（ｂ１）のエステルは−Ｃ（＝Ｏ）Ｏ−基を有している。すなわち、化合物（ｂ１）及び前記化合物（ｂ１）のエステルは、いずれも−Ｃ（＝Ｏ）Ｏ−基を有している。
このため、本開示の金属含有膜形成用組成物を用いて金属含有膜を形成すると、化合物（ａ１）が有する１級窒素原子及び２級窒素原子の少なくとも１つを含むカチオン性官能基と、化合物（Ｂ）が有する−Ｃ（＝Ｏ）Ｏ−基とが反応し、金属含有膜中において、アミド結合、イミド結合、及びアミドイミド結合の少なくとも１つが形成される。すなわち、金属含有膜中において、化合物（ａ１）と化合物（Ｂ）との間で架橋構造が形成される。
本開示では、金属含有膜中における化合物（Ｂ）と化合物（ａ１）との間で形成されるアミド結合、イミド結合、及びアミドイミド結合の少なくとも１つの結合の形成、つまり架橋構造の形成がエッチング選択性及び耐熱性の向上に寄与していると考えられる。
【００２８】
また、本開示の金属含有膜形成用組成物では、かかる組成物中において、化合物（ａ２）と化合物（Ｂ）とで塩が形成され得る。この塩の形成により、化合物（ａ２）及び化合物（Ｂ）の溶解性が向上する。
本開示では、上記溶解性の向上が、エッチング選択性及び耐熱性の向上に寄与していると考えられる。
特に、化合物（Ａ）として、化合物（ａ１）と化合物（ａ２）とを共に含む場合、化合物（ａ２）と化合物（Ｂ）との塩の形成により、かかる組成物中における化合物（ａ１）のゲル化が抑制される。これにより、化合物（Ａ）及び化合物（Ｂ）の溶解性がより向上すると考えられる。
【００２９】
さらに、本開示では、金属含有膜形成用組成物から得られる金属含有膜が、多層レジストプロセスにおけるレジストパターンや埋め込み絶縁膜（ＳＴＩ膜、ＰＭＤ膜、ＩＭＤ膜、ＩＬＤ膜等）である場合、凹部への充填性にも優れた金属含有膜となりやすい。
すなわち、本開示の金属含有膜形成用組成物を用いて金属含有膜を形成すると、凹部への充填性に優れた金属含有膜が得られる。
特に、本開示の金属含有膜形成用組成物が、化合物（Ａ）として化合物（ａ２）を含む場合、凹部への充填性により優れた金属含有膜が得られやすい。
【００３０】
ここで、埋め込み絶縁膜とは、少なくとも一部が凹部に埋め込まれる（即ち、充填される）ことによって、凹部を有する部材の凹部を含む領域に形成される絶縁膜である。
凹部としては、例えば溝（例えばトレンチ）、孔（例えばビア）挙げられる。
凹部として、より具体的には、部材に対しエッチングによって形成された凹部（例えば素子分離溝、ビア等）、部材上に設けられた複数の導通部（例えばＣｕ等の金属製の電極又は配線）の側面と、部材表面と、によって確定される凹部、などが挙げられる。
埋め込み絶縁膜は、凹部の内部にのみ形成（充填）されていてもよいし、凹部の内部に形成（充填）された上で凹部の外部（凹部の上方、及び、凹部の周囲の平坦部）にまではみ出して形成されていてもよい。
浅溝型素子分離膜（ＳＴＩ膜：Ｓｈａｌｌｏｗ  Ｔｒｅｎｃｈ  Ｉｓｏｌａｔｉｏｎ膜）とは、シリコン基板上のトランジスタの分離のために形成されたシリコン基板に形成された溝に形成される絶縁膜である。
プリメタル絶縁膜（ＰＭＤ膜：Ｐｒｅ  Ｍｅｔａｌ  Ｄｉｅｌｅｃｔｒｉｃ膜）とは、半導体基板上に形成されたトランジスタ、抵抗、及びキャパシタ等の素子電極とその上方に形成される金属配線との間に形成される絶縁膜である。
配線層間絶縁膜（ＩＭＤ膜：Ｉｎｔｅｒ  Ｍｅｔａｌ  Ｄｉｅｌｅｃｔｒｉｃ膜、またはＩＬＤ膜：Ｉｎｔｅｒ  ｌａｙｅｒ  ｄｉｅｌｅｃｔｒｉｃ膜）とは、金属配線間に形成される絶縁膜である。
【００３１】
なお、前述の国際公開２０１５／１３７１９３号に記載の半導体デバイス製造用組成物では、溶媒中で金属化合物と過酸化水素とを反応させて得られる生成物を含むため、かかる組成物から得られる膜中において、アミド結合、イミド結合、及びアミドイミド結合の少なくとも１つの結合が形成されているわけではない。
また、前述の特開２０１４−１３４５８１号公報に記載の金属含有膜形成用組成物では、金属の価数と等しいＯＨ基を形成し得る金属アルコキシド化合物（例えばジルコニウムテトラエトキシド）を含有するため、溶液中での脱水縮合により、重合体が形成されやすい。これにより、凹部へ上記組成物を充填する際、ボイド等が発生し、パターン化のときに問題を生ずるおそれがある。
【００３２】
以下、本開示の金属含有膜形成用組成物に含まれる成分について説明する。
【００３３】
（化合物（Ａ））
本開示の金属含有膜形成用組成物は、１級窒素原子及び２級窒素原子の少なくとも１つを含むカチオン性官能基を有する化合物（ａ１）、並びに、前記化合物（ａ１）以外の窒素原子を有する化合物（ａ２）からなる群より選択される少なくとも１種である化合物（Ａ）を含む。
本開示の金属含有膜形成用組成物は、凹部への充填性により優れた金属含有膜を得る観点から、化合物（Ａ）として、化合物（ａ２）を含むことが好ましい。
【００３４】
−化合物（ａ１）−
化合物（ａ１）は、１級窒素原子及び２級窒素原子の少なくとも１つを含むカチオン性官能基を有する化合物である。カチオン性官能基としては、正電荷を帯びることができ、かつ１級窒素原子及び２級窒素原子の少なくとも１つを含む官能基であれば特に限定されない。
【００３５】
さらに、化合物（ａ１）は、１級窒素原子及び２級窒素原子のほかに、３級窒素原子を含んでいてもよい。
【００３６】
本明細書において、「１級窒素原子」とは、水素原子２つ及び水素原子以外の原子１つのみに結合している窒素原子（例えば、１級アミノ基（−ＮＨ２基）に含まれる窒素原子）、又は、水素原子３つ及び水素原子以外の原子１つのみに結合している窒素原子（カチオン）を指す。
また、「２級窒素原子」とは、水素原子１つ及び水素原子以外の原子２つのみに結合している窒素原子（即ち、下記式（ａ）で表される官能基に含まれる窒素原子）、又は、水素原子２つ及び水素原子以外の原子２つのみに結合している窒素原子（カチオン）を指す。
また、「３級窒素原子」とは、水素原子以外の原子３つのみに結合している窒素原子（即ち、下記式（ｂ）で表される官能基である窒素原子）、又は、水素原子１つ及び水素原子以外の原子３つのみに結合している窒素原子（カチオン）を指す。
【００３７】
【化５】
0006591058.tif 000006
【００３８】
式（ａ）及び式（ｂ）において、＊は、水素原子以外の原子との結合位置を示す。
ここで、前記式（ａ）で表される官能基は、２級アミノ基（−ＮＨＲａ基；ここで、Ｒａはアルキル基を表す）の一部を構成する官能基であってもよいし、ポリマーの骨格中に含まれる２価の連結基であってもよい。
また、前記式（ｂ）で表される官能基（即ち、３級窒素原子）は、３級アミノ基（−ＮＲｂＲｃ基；ここで、Ｒｂ及びＲｃは、それぞれ独立に、アルキル基を表す）の一部を構成する官能基であってもよいし、ポリマーの骨格中に含まれる３価の連結基であってもよい。
【００３９】
化合物（ａ１）の重量平均分子量は、１３０以上４０万以下であることが好ましい。
【００４０】
なお、本明細書において、重量平均分子量は、ＧＰＣ（Gel Permeation Chromatography）法によって測定された、ポリエチレングリコール換算の重量平均分子量を指す。
具体的には、重量平均分子量は、展開溶媒として硝酸ナトリウム濃度０．１ｍｏｌ／Ｌの水溶液を用い、分析装置Ｓｈｏｄｅｘ  ＧＰＣ−１０１及び２種類の分析カラム（東ソー製  TSKgel G6000PWXL-CP及びTSKgel G3000PWXL-CP）とリファレンスカラム（東ソー製ＴＳＫｇｅｌ ＳＣＸ）を用いて流速１．０ｍｌ／ｍｉｎで屈折率を検出し、ポリエチレングリコールを標準品として解析ソフト(ＳＩＣ製  ４８０ＩＩデーターステーション）にて算出される。
【００４１】
また、化合物（ａ１）は、必要に応じて、アニオン性官能基やノニオン性官能基をさらに有していてもよい。
前記ノニオン性官能基は、水素結合受容基であっても、水素結合供与基であってもよい。前記ノニオン性官能基としては、例えば、ヒドロキシ基、カルボニル基、エーテル基（−Ｏ−）、等を挙げることができる。
前記アニオン性官能基は、負電荷を帯びることができる官能基であれば特に制限はない。前記アニオン性官能基としては、例えば、カルボン酸基、スルホン酸基、硫酸基等を挙げることができる。
【００４２】
化合物（ａ１）としては、化合物（Ｂ）との架橋構造の形成のし易さの観点から、重量平均分子量１万以上２０万以下の脂肪族アミン（Ａ−１）、シロキサン結合（Ｓｉ−Ｏ結合）とアミノ基とを有する重量平均分子量１３０以上５００００以下の化合物（Ａ−２）、及び重量平均分子量９０以上６００以下の環構造を有するアミン（Ａ−３）からなる群より選択される少なくとも１種であることが好ましい。
これにより、化合物（Ｂ）が有する−Ｃ（＝Ｏ）Ｏ−基と、化合物（ａ１）が有する１級窒素原子及び２級窒素原子の少なくとも１つを含むカチオン性官能基とで、アミド結合、イミド結合、及びアミドイミド結合の少なくとも１つが形成されやすくなる。すなわち、金属含有膜中において架橋構造が形成されやすくなる。
【００４３】
（脂肪族アミン（Ａ−１））
本開示における脂肪族アミン（Ａ−１）は、重量平均分子量１万以上２０万以下の脂肪族アミンである。
脂肪族アミン（Ａ−１）としては、エチレンイミン、プロピレンイミン、ブチレンイミン、ペンチレンイミン、ヘキシレンイミン、ヘプチレンイミン、オクチレンイミン、トリメチレンイミン、テトラメチレンイミン、ペンタメチレンイミン、ヘキサメチレンイミン、オクタメチレンイミンなどのアルキレンイミンの重合体であるポリアルキレンイミン；ポリアリルアミン；ポリアクリルアミドが挙げられる。
【００４４】
ポリエチレンイミン（ＰＥＩ）は、特公昭４３−８８２８号公報、特公昭４９−３３１２０号公報、特開２００１−２１２３９５８号公報、国際公開第２０１０／１３７７１１号パンフレット等に記載の公知の方法によって、製造することができる。ポリエチレンイミン以外のポリアルキレンイミンについても、ポリエチレンイミンと同様の方法により製造できる。
【００４５】
脂肪族アミン（Ａ−１）は、上述したポリアルキレンイミンの誘導体（ポリアルキレンイミン誘導体；特に好ましくはポリエチレンイミン誘導体）であることもまた好ましい。ポリアルキレンイミン誘導体としては、上記ポリアルキレンイミンを用いて製造可能な化合物であれば特に制限はない。具体的には、ポリアルキレンイミンにアルキル基（好ましくは炭素数１〜１０のアルキル基）やアリール基を導入したポリアルキレンイミン誘導体、ポリアルキレンイミンに水酸基等の架橋性基を導入して得られるポリアルキレンイミン誘導体等を挙げることができる。
これらのポリアルキレンイミン誘導体は、上記ポリアルキレンイミンを用いて通常行われる方法により製造することができる。具体的には例えば、特開平６―０１６８０９号公報等に記載の方法に準拠して製造することができる。
【００４６】
また、ポリアルキレンイミン誘導体としては、ポリアルキレンイミンに対してカチオン性官能基含有モノマーを反応させることにより、ポリアルキレンイミンの分岐度を向上させて得られた高分岐型のポリアルキレンイミンも好ましい。
高分岐型のポリアルキレンイミンを得る方法としては、例えば、骨格中に複数の２級窒素原子を有するポリアルキレンイミンに対してカチオン性官能基含有モノマーを反応させ、前記複数の２級窒素原子のうちの少なくとも１部をカチオン性官能基含有モノマーによって置換する方法や、末端に複数の１級窒素原子を有するポリアルキレンイミンに対してカチオン性官能基含有モノマーを反応させ、前記複数の１級窒素原子のうちの少なくとも１部をカチオン性官能基含有モノマーによって置換する方法、が挙げられる。
分岐度を向上するために導入されるカチオン性官能基としては、アミノエチル基、アミノプロピル基、ジアミノプロピル基、アミノブチル基、ジアミノブチル基、トリアミノブチル基等を挙げることができるが、カチオン性官能基当量を小さくしカチオン性官能基密度を大きくする観点から、アミノエチル基が好ましい。
【００４７】
また、前記ポリエチレンイミン及びその誘導体は、市販のものであってもよい。例えば、（株）日本触媒、ＢＡＳＦ社、ＭＰ−Ｂｉｏｍｅｄｉｃａｌｓ社等から市販されているポリエチレンイミン及びその誘導体から、適宜選択して用いることもできる。
【００４８】
なお、脂肪族アミン（Ａ−１）はそれぞれ単独で用いてもよく、２種以上を組み合わせて用いてもよい。
【００４９】
（シロキサン結合（Ｓｉ−Ｏ結合）とアミノ基とを有する化合物（Ａ−２））
本開示におけるシロキサン結合（Ｓｉ−Ｏ結合）とアミノ基とを有する化合物（Ａ−２）は、重量平均分子量１３０以上５００００以下の化合物である。
【００５０】
シロキサン結合（Ｓｉ−Ｏ結合）とアミノ基とを有する化合物（Ａ−２）（以下、化合物（Ａ−２）と称することもある。）の重量平均分子量は１３０以上５００００以下であることが好ましく、１３０以上５０００以下であることがより好ましく、１３０以上２０００以下であることが更に好ましい。
【００５１】
化合物（Ａ−２）としては、例えば、シロキサンジアミン、アミノ基を有するシランカップリング剤、シロキサン重合体などが挙げられる。
【００５２】
アミノ基を有するシランカップリング剤としては、例えば、Ｎ−（２−アミノエチル）−３−アミノプロピルメチルジメトキシシラン、Ｎ−（２−アミノエチル）−３−アミノプロピルメチルジエトキシシラン、Ｎ−（２−アミノエチル）−３−アミノプロピルメチルジプロポキシシラン、Ｎ−（２−アミノエチル）−３−アミノプロピルメチルジイソプロポキシシラン、Ｎ−（２−アミノエチル）−３−アミノプロピルトリメトキシシラン、Ｎ−（２−アミノエチル）−３−アミノプロピルトリエトキシシラン、Ｎ−（２−アミノエチル）−３−アミノプロピルトリプロポキシシラン、Ｎ−（２−アミノエチル）−３−アミノプロピルトリイソプロポキシシラン、Ｎ−（２−アミノエチル）−３−アミノイソブチルジメチルメトキシシラン、Ｎ−（２−アミノエチル）−３−アミノイソブチルメチルジメトキシシラン、Ｎ−（２−アミノエチル）−１１−アミノウンデシルトリメトキシシラン、３−アミノプロピルトリメトキシシラン、３−アミノプロピルトリエトキシシラン、Ｎ−フェニル−３−アミノプロピルトリメトキシシラン、Ｎ，Ｎ−ビス［３−（トリメトキシシリル）プロピル］エチレンジアミン、（アミノエチルアミノエチル）フェニルトリメトキシシラン、（アミノエチルアミノエチル）フェニルトリエトキシシラン、（アミノエチルアミノエチル）フェニルトリプロポキシシラン、（アミノエチルアミノエチル）フェニルトリイソプロポキシシラン、（アミノエチルアミノメチル）フェニルトリメトキシシラン、（アミノエチルアミノメチル）フェニルトリエトキシシラン、（アミノエチルアミノメチル）フェニルトリプロポキシシラン、（アミノエチルアミノメチル）フェニルトリイソプロポキシシラン、メチルベンジルアミノエチルアミノプロピルトリメトキシシラン、ジメチルベンジルアミノエチルアミノプロピルトリメトキシシラン、ベンジルアミノエチルアミノプロピルトリメトキシシラン、ベンジルアミノエチルアミノプロピルトリエトキシシラン、３−ウレイドプロピルトリエトキシシラン、３−（Ｎ−フェニル）アミノプロピルトリメトキシシラン、（アミノエチルアミノエチル）フェネチルトリメトキシシラン、（アミノエチルアミノエチル）フェネチルトリエトキシシラン、（アミノエチルアミノエチル）フェネチルトリプロポキシシラン、（アミノエチルアミノエチル）フェネチルトリイソプロポキシシラン、（アミノエチルアミノメチル）フェネチルトリメトキシシラン、（アミノエチルアミノメチル）フェネチルトリエトキシシラン、（アミノエチルアミノメチル）フェネチルトリプロポキシシラン、（アミノエチルアミノメチル）フェネチルトリイソプロポキシシラン、Ｎ−［２−［３−（トリメトキシシリル）プロピルアミノ］エチル］エチレンジアミン、Ｎ−［２−［３−（トリエトキシシリル）プロピルアミノ］エチル］エチレンジアミン、Ｎ−［２−［３−（トリプロポキシシリル）プロピルアミノ］エチル］エチレンジアミン、Ｎ−［２−［３−（トリイソプロポキシシリル）プロピルアミノ］エチル］エチレンジアミン、３−アミノプロピルジエトキシメチルシラン、３−アミノプロピルジメトキシメチルシラン、３−アミノプロピルジメチルエトキシシラン、３−アミノプロピルジメチルメトキシシラン、Ｎ，Ｎ’−ビス［３−（トリメトキシシリル）プロピル］エチレンジアミン、トリメトキシ[２−（２−アミノエチル）−３−アミノプロピル]シラン、およびこれらの加水分解物が挙げられる。
【００５３】
前述のアミノ基を有するシランカップリング剤は、１種を単独で用いてもよく、２種以上を組み合わせて用いてもよい。また、アミノ基を有するシランカップリング剤と、アミノ基を有しないシランカップリング剤とを組み合わせて用いてもよい。例えば、金属との密着性改善のためメルカプト基を有するシランカップリング剤を用いてもよい。
【００５４】
また、これらのシランカップリング剤から、シロキサン結合（Ｓｉ−Ｏ−Ｓｉ）を介して形成される重合体（シロキサン重合体）を用いてもよい。例えば、３−アミノプロピルトリメトキシシランの加水分解物からは、線形シロキサン構造を有する重合体、分岐状シロキサン構造を有する重合体、環状シロキサン構造を有する重合体、かご状シロキサン構造を有する重合体等が得られる。かご状シロキサン構造は、例えば、下記式（Ａ−２１）で表される。
【００５５】
【化６】
0006591058.tif 000007
【００５６】
本開示の金属含有膜形成用組成物について、プラズマエッチングの選択性が求められる場合（例えばギャップフィル材料（埋め込み平坦化膜）、埋め込み絶縁膜（ＳＴＩ膜、ＰＭＤ膜、ＩＭＤ膜、ＩＬＤ膜等）用途）、一般式（Ｉ）で表される金属アルコキシドを含有させてもよい。
Ｒ１ｎＭ（ＯＲ２）ｍ−ｎ・・・（Ｉ）（式中、Ｒ１は非加水分解性基、Ｒ２は炭素数１〜６のアルキル基であり、Ｍは、Ｓｎ、Ｔｉ、Ａｌ、Ｚｒ、Ｓｒ、Ｂａ、Ｚｎ、Ｂ、Ｇａ、Ｙ、Ｇｅ、Ｐｂ、Ｐ、Ｓｂ、Ｖ、Ｔａ、Ｗ、Ｌａ、Ｎｄ、Ｈｆ及びＩｎの金属原子群から選ばれる少なくとも１種の金属原子を示し、ｍは金属原子Ｍの価数で、３又は４であり、ｎは、ｍが４の場合は０〜２の整数、ｍが３の場合は０又は１であり、Ｒ１が複数ある場合、各Ｒ１は互いに同一であっても異なっていてもよく、ＯＲ２が複数ある場合、各ＯＲ２は互いに同一であっても異なっていてもよい。）好ましくはｎが１以上である。
【００５７】
本開示の金属含有膜形成用組成物から製造された膜に絶縁性が求められる場合（例えば埋め込み絶縁膜（ＳＴＩ膜、ＰＭＤ膜、ＩＭＤ膜、ＩＬＤ膜等）用途）において、絶縁性又は機械強度改善の為、テトラエトキシシラン、テトラメトキシシラン、ビストリエトキシシリルエタン、ビストリエトキシシリルメタンを混合させてもよい。更に、絶縁膜の疎水性改善の為にメチルトリエトキシシラン、ジメチルジエトキシシラン、トリメチルエトキシシラン等を混合させてもよい。
【００５８】
シロキサンジアミンとしては、例えば、下記式（Ａ−２２）で表される化合物が挙げられる。なお、式（Ａ−２２）中、ｉは０〜４の整数、ｊは０又は１である。
【００５９】
【化７】
0006591058.tif 000008
【００６０】
また、シロキサンジアミンとしては、１，３−ビス（３−アミノプロピル）テトラメチルジシロキサン（式（Ａ−２２）において、ｉ＝０、ｊ＝１）、１，３−ビス（２−アミノエチルアミノ）プロピルテトラメチルジシロキサン（式（Ａ−２２）において、ｉ＝１、ｊ＝１）が挙げられる。
【００６１】
なお、シロキサン結合（Ｓｉ−Ｏ結合）とアミノ基とを有する化合物はそれぞれ単独で用いてもよく、２種以上を組み合わせて用いてもよい。
【００６２】
（環構造を有するアミン（Ａ−３））
本開示における環構造を有するアミン（Ａ−３）（以下、化合物（Ａ−３）とも称する）は、重量平均分子量９０以上６００以下の環構造を有するアミンである。化合物（Ａ−３）の重量平均分子量は９０以上３００以下であることが好ましい。
化合物（Ａ−３）としては、例えば、環構造を有する第１級アミンまたは第２級アミンが挙げられる。上記化合物（Ａ−３）は、脂環式アミン、芳香族アミン、複素環（ヘテロ環）アミンであることが好ましい。化合物（Ａ−３）は、分子内に複数の環構造を有していてもよく、複数の環構造は、同じであっても異なっていてもよい。
化合物（Ａ−３）としては、熱的に、より安定な化合物が得られ易いため、芳香族アミンがより好ましい。
上記芳香族アミンとしては、例えば、総炭素数６〜１５の芳香族アミン、総炭素数６〜１５の芳香脂肪族アミンなどが挙げられる。
【００６３】
化合物（Ａ−３）としては、アミド構造などの熱架橋構造の数を多くし易く、耐熱性をより高めることができる点から、１級アミノ基を２つ有するジアミン化合物、１級アミノ基を３つ有するトリアミン化合物が好ましい。
また、化合物（Ａ−３）としては、例えば後述の架橋剤（Ｄ）を用いた場合には、イミド構造、イミドアミド構造、アミド構造などの熱架橋構造の数を多くし易く、耐熱性をより高めることができる点から、１級アミノ基を２つ有するジアミン化合物、１級アミノ基を３つ有するトリアミン化合物が好ましい。
【００６４】
脂環式アミンとしては、例えば、シクロヘキシルアミン、Ｎ−メチルシクロヘキシルアミンなどが挙げられる。
芳香族アミンとしては、例えば、ジアミノジフェニルエーテル、キシレンジアミン（好ましくはパラキシレンジアミン）、ジアミノベンゼン、ジアミノトルエン、メチレンジアニリン、ジメチルジアミノビフェニル、ビス（トリフルオロメチル）ジアミノビフェニル、ジアミノベンゾフェノン、ジアミノベンズアニリド、ビス（アミノフェニル）フルオレン、ビス（アミノフェノキシ）ベンゼン、ビス（アミノフェノキシ）ビフェニル、ジカルボキシジアミノジフェニルメタン、ジアミノレゾルシン、ジヒドロキシベンジジン、ジアミノベンジジン、１，３，５−トリアミノフェノキシベンゼン、２，２’−ジメチルベンジジン、トリス（４−アミノフェニル）アミン、２，７−ジアミノフルオレン、１，９−ジアミノフルオレン、ジベンジルアミンなどが挙げられる。
【００６５】
複素環アミンとしては、例えば、窒素原子を含有する複素環構造を有する複素環アミン；硫黄原子を含有する複素環構造を有する複素環アミン；複素環構造と芳香族複素環以外の芳香環構造との両方を有するアミン化合物；等が挙げられる。
窒素原子を含有する複素環構造を有する複素環アミンとしては、例えば、メラミン、アンメリン、メラム、メレム等が挙げられる。また、硫黄原子を含有する複素環構造を有する複素環アミンとしては、例えば、５−チアゾールアミン、２−アミノベンゾチアゾール等が挙げられる。
複素環構造と芳香族複素環以外の芳香環構造との両方を有するアミン化合物としては、例えば、Ｎ２，Ｎ４，Ｎ６−トリス（４−アミノフェニル）―１，３，５−トリアジン−２，４，６−トリアミン、２，４−ジアミノ−６−フェニル−１，３，５−トリアジンなどが挙げられる。
【００６６】
なお、環構造を有するアミン（Ａ−３）はそれぞれ単独で用いてもよく、２種以上を組み合わせて用いてもよい。
【００６７】
前述のように、化合物（ａ１）は、１級窒素原子及び２級窒素原子の少なくとも１つを含むカチオン性官能基を有する。
ここで、化合物（ａ１）が１級窒素原子を含む場合には、化合物（ａ１）中の全窒素原子中に占める１級窒素原子の割合が２０モル％以上であることが好ましく、２５モル％以上であることがより好ましく、３０モル％以上であることが更に好ましい。また、化合物（ａ１）は、１級窒素原子を含み、かつ１級窒素原子以外の窒素原子（例えば、２級窒素原子、３級窒素原子）を含まないカチオン性官能基を有していてもよい。
【００６８】
また、化合物（ａ１）が２級窒素原子を含む場合には、化合物（ａ１）中の全窒素原子中に占める２級窒素原子の割合が５モル％以上５０モル％以下であることが好ましく、１０モル％以上４５モル％以下であることがより好ましい。
【００６９】
また、化合物（ａ１）は、１級窒素原子及び２級窒素原子のほかに、３級窒素原子を含んでいてよく、化合物（ａ１）が３級窒素原子を含む場合には、化合物（ａ１）中の全窒素原子中に占める３級窒素原子の割合が２０モル％以上５０モル％以下であることが好ましく、２５モル％以上４５モル％以下であることが好ましい。
【００７０】
本開示において、金属含有膜形成用組成物中における化合物（ａ１）の含有量は、特に制限されないが、例えば、組成物全体に対して０．００１質量％以上２０質量％以下とすることができ、０．０１質量％以上１０質量％以下であることが好ましく、０．０４質量％以上５質量％以下であることがより好ましい。
【００７１】
なお、化合物（ａ１）は、前述の脂肪族アミン（Ａ−１）、シロキサン結合（Ｓｉ−Ｏ結合）とアミノ基とを有する化合物（Ａ−２）、及び環構造を有するアミン（Ａ−３）からなる群より選択される少なくとも２種以上の混合物であってもよい。
【００７２】
−化合物（ａ２）−
化合物（ａ２）は、化合物（ａ１）以外の窒素原子を有する化合物である。
化合物（ａ２）としては、化合物（Ｂ）との塩の形成のし易さの観点から、重量平均分子量が１７以上１２０以下である塩基（Ａ−４）であることが好ましい。
なお、化合物（ａ２）の重量平均分子量の測定方法は、化合物（ａ１）と同様である。
【００７３】
本開示の金属含有膜形成用組成物が、例えば化合物（Ａ）として、塩基（Ａ−４）と化合物（ａ１）とを共に含む場合、化合物（Ｂ）におけるカルボキシ基と塩基（Ａ−４）におけるアミノ基とがイオン結合を形成することで、化合物（ａ１）と化合物（Ｂ）との会合による凝集が抑制されると推測される。より詳細には、化合物（Ｂ）におけるカルボキシ基に由来するカルボキシラートイオンと塩基（Ａ−４）におけるアミノ基に由来するアンモニウムイオンとの相互作用が、化合物（ａ１）におけるアミノ基に由来するアンモニウムイオンと化合物（Ｂ）におけるカルボキシ基に由来するカルボキシラートイオンとの相互作用よりも強いため、凝集が抑制されると推測される。なお、本開示は上記推測によって何ら限定されない。
【００７４】
塩基（Ａ−４）としては、窒素原子を有し、かつ重量平均分子量１７以上１２０以下の化合物であれば特に限定されず、モノアミン化合物、ジアミン化合物などが挙げられる。  具体的に塩基（Ａ−４）としては、アンモニア、アンモニウム塩、エチルアミン、エタノールアミン、ジエチルアミン、トリエチルアミン、エチレンジアミン、Ｎ−アセチルエチレンジアミン、Ｎ−（２−アミノエチル）エタノールアミン、Ｎ−（２−アミノエチル）グリシンなどが挙げられる。
【００７５】
本開示の金属含有膜形成用組成物が、化合物（Ａ）として塩基（Ａ−４）を含む場合、金属含有膜形成用組成物中における塩基（Ａ−４）の含有量は、特に制限されないが、例えば、化合物（Ｂ）中のカルボキシ基の数に対する塩基（Ａ−４）中の窒素原子の数の比率（Ｎ／ＣＯＯＨ）が、０．５以上５以下であることが好ましく、０．７以上３以下であることがより好ましく、０．９以上３以下であることが更に好ましい。
【００７６】
金属含有膜形成用組成物中における化合物（Ａ）の含有量は、組成物全体に対して０．００１質量％以上２０質量％以下とすることができ、０．０１質量％以上１０質量％以下であることが好ましく、０．０４質量％以上５質量％以下であることがより好ましい。
なお、化合物（Ａ）は、前述の脂肪族アミン（Ａ−１）、シロキサン結合（Ｓｉ−Ｏ結合）とアミノ基とを有する化合物、環構造を有するアミン（Ａ−３）、及び塩基（Ａ−４）からなる群より選択される少なくとも２種以上の混合物であってもよい。
【００７７】
（化合物（Ｂ））
本開示の金属含有膜形成用組成物は、ゲルマニウム原子、スズ原子、セレン原子、及びジルコニウム原子の少なくとも１つとカルボキシ基とを有する化合物（ｂ１）、並びに、前記化合物（ｂ１）のエステルからなる群より選択される少なくとも１種である化合物（Ｂ）を含む。
化合物（Ｂ）は、ゲルマニウム原子、スズ原子、セレン原子、及びジルコニウム原子からなる群より選択される同種の金属原子を２つ以上含んでいてもよい。
前記化合物（ｂ１）のエステルとは、カルボン酸である化合物（ｂ１）と、アルコールとの脱水縮合反応で得られるエステル化合物をいう。アルコールとしては、特に制限はないが、例えば炭素数１〜１０のアルコール（直鎖状、分枝状、環状のいずれも可）が挙げられる。なお、前記アルコールのアルキル基は置換基を有していてもよい。
なお、化合物（ｂ１）及び前記化合物（ｂ１）のエステルはそれぞれ単独で用いてもよく、２種以上を組み合わせて用いてもよい。
【００７８】
化合物（Ｂ）の重量平均分子量は、化合物（ａ１）との架橋構造の形成のし易さの観点、化合物（ａ２）との塩の形成のし易さの観点、及び凹部（微細溝）への充填性の良さの観点から、１２０以上５００００以下であることが好ましく、１５０以上１００００以下であることがより好ましく、１５０以上１０００以下であることがさらに好ましく、１５０以上６００以下であることが特に好ましい。
より詳細には、化合物（Ｂ）が重合体以外の化合物である場合、化合物（Ｂ）の重量平均分子量は、１２０以上１００００以下であることが好ましく、１５０以上１０００以下であることがより好ましく、１５０以上６００以下であることがさらに好ましい。
化合物（Ｂ）が重合体である場合、化合物（Ｂ）の重量平均分子量は、２００以上５００００以下であることが好ましく、３００以上１００００以下であることがより好ましく、５００以上２０００以下であることがさらに好ましい。
【００７９】
化合物（ｂ１）は、下記式（１）もしくは下記式（２）で表される化合物、又は、下記式（３）で表される構成単位及び下記式（４）で表される構成単位の少なくとも一方を有する重合体であることが好ましい。
【００８０】
（式（１）で表される化合物）
化合物（ｂ１）としては、下記式（１）で表される化合物が好ましい。
【００８１】
【化８】
0006591058.tif 000009
【００８２】
式（１）において、Ｍ１はゲルマニウム原子、スズ原子、セレン原子、又はジルコニウム原子を表す。
式（１）において、Ｘ１は、−Ｓ−、−Ｓ−Ｓ−、−Ｏ−、−ＮＨ−、又は−ＮＲ１３−を表し、Ｒ１３は、炭素数１〜１０のアルキル基を表す。
式（１）において、Ｒ１１は、置換されていてもよい炭素数１〜１０のアルキレン基を表す。
式（１）において、Ｒ１２は、水素原子、炭素数１〜５のアルキル基、ヒドロキシ基、炭素数１〜５のアルコキシ基、又はハロゲン原子を表す。
式（１）において、ｐ１は０又は１を表し、ｑ１は０又は１を表す。
式（１）において、ｎ１は１以上の整数を表し、ｒ１は０以上の整数を表し、ｓは０以上の整数を表す。ただし、ｎ１＋ｒ１＋２ｓはＭ１の価数である。
式（１）において、Ｒ１３で表される「炭素数１〜１０のアルキル基」とは、例えば、メチル基、エチル基、プロピル基、ブチル基、ペンチル基、ヘキシル基、ヘプチル基、オクチル基、ノニル基、デシル基等（直鎖状、分枝状、環状のいずれも可）が具体例として挙げられる。
式（１）において、Ｒ１１で表される「炭素数１〜１０のアルキレン基」とは、例えば、メチレン基、エチレン基、プロピレン基、ブチレン基、ペンチレン基、ヘキシレン基、ヘプチレン基、オクチレン基、ノニレン基、デカレン基等（直鎖状、分枝状、環状のいずれも可）が具体例として挙げられる。
式（１）において、Ｒ１２で表される「炭素数１〜５のアルキル基」とは、例えば、メチル基、エチル基、プロピル基、ブチル基、ペンチル基等（直鎖状、分枝状、環状のいずれも可）が具体例として挙げられる。また、Ｒ１２で表される「炭素数１〜５のアルコキシ基」とは、例えば、メトキシ基、エトキシ基、プロポキシ基、ブトキシ基、ペンチルオキシ基等（直鎖状、分枝状、環状のいずれも可）が具体例として挙げられる。
式（１）において、Ｒ１１で表される「置換されていてもよい炭素数１〜１０のアルキレン基」における置換基としては、例えば、アミノ基、カルボキシアミノ基、アルコキシ基、アルキルアミノ基、及びカルバモイル基から選択される１以上の置換基が挙げられる。なお、置換基が２以上ある場合には、それぞれの置換基は同一であっても異なっていてもよい。
【００８３】
式（１）において、Ｍ１はゲルマニウム原子、スズ原子、セレン原子、又はジルコニウム原子を表す。Ｍ１としては、ゲルマニウム原子、スズ原子、セレン原子が好ましく、ゲルマニウム原子がより好ましい。
式（１）において、Ｘ１は、−Ｓ−、−Ｓ−Ｓ−、−Ｏ−、−ＮＨ−、又は−ＮＲ１３−を表し、Ｒ１３は、炭素数１〜１０のアルキル基を表す。Ｘ１としては、−Ｏ−、−ＮＨ−、又は−ＮＲ１３−が好ましい。Ｒ１３としては、炭素数１〜６のアルキル基が好ましい。
式（１）において、Ｒ１１は、置換されていてもよい炭素数１〜１０のアルキレン基を表す。Ｒ１１としては、炭素数１〜６のアルキレン基が好ましい。Ｒ１１で表される「置換されていてもよい炭素数１〜１０のアルキレン基」における置換基としては、アミノ基、カルボキシアミノ基が好ましい。
式（１）において、Ｒ１２は、水素原子、炭素数１〜５のアルキル基、ヒドロキシ基、炭素数１〜５のアルコキシ基、又はハロゲン原子を表す。Ｒ１２としては、炭素数１〜３のアルキル基が好ましい。
式（１）において、ｐ１は０又は１を表し、ｑ１は０又は１を表す。化合物（Ｂ）の溶液中での安定性（加水分解等による重合のし難さ）の観点から、ｐ１としては０が好ましい。ｑ１としては１が好ましい。
【００８４】
また、式（１）において、Ｍ１がゲルマニウム原子、スズ原子、又はジルコニウム原子である場合は、ｎ１＋ｒ１＋２ｓが４であることが好ましい。Ｍ１がセレン原子である場合は、ｎ１＋ｒ１＋２ｓが２であることが好ましい。
【００８５】
下記式（１）で表される化合物（化合物（ｂ１））の具体的な態様としては、下記１）〜６）の態様が挙げられる。
１）式（１）において、Ｍ１がゲルマニウム原子、スズ原子、及びセレン原子の少なくとも１つである態様。
２）式（１）において、Ｍ１がゲルマニウム原子、スズ原子、及びセレン原子の少なくとも１つであり、ｐ１が０、ｑ１が１である態様。
３）式（１）において、Ｍ１がゲルマニウム原子、スズ原子、及びセレン原子の少なくとも１つであり、ｎ１が２以上である態様（ただし、ｐ１が０、ｑ１が１）。
４）式（１）において、Ｍ１がゲルマニウム原子、スズ原子、及びセレン原子の少なくとも１つであり、ｎ１が２以上であり（ただし、ｐ１が０、ｑ１が１）、分子内に硫黄原子を含まない態様。
５）式（１）において、Ｍ１がゲルマニウム原子であり、ｎ１が２以上であり（ただし、ｐ１が０、ｑ１が１）、分子内に硫黄原子を含まない態様。
６）上記１）〜５）の態様において、Ｍ１にヒドロキシ基が直接結合していない態様。
【００８６】
化合物（ｂ１）として、式（１）で表される化合物の好ましい具体例を示すが、これに限定されない。
【００８７】
【化９】
0006591058.tif 000010
【００８８】
【化１０】
0006591058.tif 000011
【００８９】
（式（２）で表される化合物）
化合物（ｂ１）としては、下記式（２）で表される化合物が好ましい。
【００９０】
【化１１】
0006591058.tif 000012
【００９１】
式（２）において、Ｍ２は、ゲルマニウム原子、スズ原子、セレン原子、又はジルコニウム原子を表す。
式（２）において、Ｘ２は、−Ｓ−、−Ｓ−Ｓ−、−Ｏ−、−ＮＨ−、又は−ＮＲ２４−を表し、Ｒ２４は、炭素数１〜１０のアルキル基を表す。
式（２）において、Ｒ２１は、置換されていてもよい炭素数１〜１０のアルキレン基を表す。
式（２）において、Ｒ２２は、単結合、−Ｏ−、又は−ＮＲ２５−を表し、Ｒ２５は置換されていてもよい炭素数１〜１０のアルキル基を表す。
式（２）において、Ｒ２３は、水素原子、炭素数１〜５のアルキル基、ヒドロキシ基、炭素数１〜５のアルコキシ基、又はハロゲン原子を表す。
式（２）において、ｐ２は０又は１を表し、ｑ２は０又は１を表す。
式（２）において、ｒ２は０以上の整数を表し、ｔは０以上の整数を表す。ただし、ｒ２＋２ｔ＋２は、Ｍ２の価数である。
式（２）において、Ｒ２４で表される「炭素数１〜１０のアルキル基」及びＲ２５で表される「置換されていてもよい炭素数１〜１０のアルキル基」における「炭素数１〜１０のアルキル基」は、式（１）において、Ｒ１３で表される「炭素数１〜１０のアルキル基」と同義である。
式（２）において、Ｒ２１で表される「炭素数１〜１０のアルキレン基」は、式（１）において、Ｒ１１で表される「炭素数１〜１０のアルキレン基」と同義である。
式（２）において、Ｒ２３で表される「炭素数１〜５のアルキル基」は、式（１）において、Ｒ１２で表される「炭素数１〜５のアルキル基」と同義である。
式（２）において、Ｒ２３で表される「炭素数１〜５のアルコキシ基」は、式（１）において、Ｒ１２で表される「炭素数１〜５のアルコキシ基」と同義である。
式（２）において、Ｒ２１で表される「置換されていてもよい炭素数１〜１０のアルキレン基」における置換基としては、例えば、アミノ基、カルボキシアミノ基、アルコキシ基、アルキルアミノ基、カルバモイル基から選択される１以上の置換基が挙げられる。なお、置換基が２以上ある場合には、それぞれの置換基は同一であっても異なっていてもよい。
式（２）において、Ｒ２５で表される「置換されていてもよい炭素数１〜１０のアルキル基」における置換基としては、下記式（ｃ）で表される基が挙げられる。式（ｃ）で表される基中の＊は結合位置を表す。なお、後述する式（２）で表される化合物の好ましい具体例の化合物（Ｂ−２３）は、下記式（ｃ）で表される基を有する化合物である。
【００９２】
【化１２】
0006591058.tif 000013
【００９３】
式（２）において、Ｍ２は、ゲルマニウム原子、スズ原子、セレン原子、又はジルコニウム原子を表す。Ｍ２としては、ゲルマニウム原子、スズ原子、セレン原子が好ましく、ゲルマニウム原子がより好ましい。
式（２）において、Ｘ２は、−Ｓ−、−Ｓ−Ｓ−、−Ｏ−、−ＮＨ−、又は−ＮＲ２４−を表し、Ｒ２４は、炭素数１〜１０のアルキル基を表す。Ｘ２としては、−Ｏ−、−ＮＨ−、又は−ＮＲ２４−が好ましい。Ｒ２４としては、炭素数１〜６のアルキル基が好ましい。
式（２）において、Ｒ２１は、置換されていてもよい炭素数１〜１０のアルキレン基を表す。Ｒ２１としては、炭素数１〜６のアルキレン基が好ましい。Ｒ２１で表される「置換されていてもよい炭素数１〜１０のアルキレン基」における置換基としては、アミノ基、カルボキシアミノ基が好ましい。
式（２）において、Ｒ２２は、単結合、−Ｏ−、又は−ＮＲ２５−を表し、Ｒ２５は置換されていてもよい炭素数１〜１０のアルキル基を表す。Ｒ２２としては、−Ｏ−が好ましい。
式（２）において、Ｒ２３は、水素原子、炭素数１〜５のアルキル基、ヒドロキシ基、炭素数１〜５のアルコキシ基、又はハロゲン原子を表す。Ｒ２３としては、炭素数１〜３のアルキル基が好ましい。
式（２）において、ｐ２は０又は１を表し、ｑ２は０又は１を表す。ｐ２としては０が好ましい。ｑ２としては１が好ましい。
【００９４】
また、式（２）において、Ｍ２がゲルマニウム原子、スズ原子、又はジルコニウム原子である場合は、ｒ２＋２ｔ＋２が４であることが好ましく、前記Ｍ２がセレン原子である場合は、ｒ２＋２ｔ＋２が２であることが好ましい。
【００９５】
下記式（２）で表される化合物（化合物（ｂ１））の具体的な態様としては、下記１）〜５）の態様が挙げられる。
１）式（２）において、Ｍ２がゲルマニウム原子、スズ原子、及びセレン原子の少なくとも１つである態様。
２）式（２）において、Ｍ２がゲルマニウム原子、スズ原子、及びセレン原子の少なくとも１つであり、ｐ２が０、ｑ２が１である態様。
３）式（２）において、Ｍ２がゲルマニウム原子、スズ原子、及びセレン原子の少なくとも１つであり、ｐ２が０、ｑ２が１であり、分子内に硫黄原子を含まない態様。
４）式（２）において、Ｍ２がゲルマニウム原子であり、ｐ２が０、ｑ２が１であり、分子内に硫黄原子を含まない態様。
５）上記１）〜４）の態様において、Ｍ２にヒドロキシ基が直接結合していない態様。
【００９６】
化合物（ｂ１）として、式（２）で表される化合物の好ましい具体例を示すが、これに限定されない。中でも、エッチング選択性及び耐熱性がより向上した金属含有膜を得る観点から、式（Ｂ−２１）で表される化合物が好ましい。
【００９７】
【化１３】
0006591058.tif 000014
【００９８】
（式（３）で表される構成単位を有する重合体）
化合物（ｂ１）としては、下記式（３）で表される構成単位を有する重合体が好ましい。
下記式（３）で表される構成単位を有する重合体は、例えば、式（１）で表される化合物から得ることができる。具体的に式（１）で表される化合物から、例えばＭ−Ｏ−Ｍ結合（Ｍ：ゲルマニウム原子、スズ原子、及びジルコニウム原子からなる群より選択される１種）を介した、線形重合体、かご状構造体、樹状構造体等の重合体を得ることができる。得られる重合体の形状は特に制限されず、線形重合体であっても、かご状構造体であっても、樹状構造体式であってもよい。
また、式（３）で表される構成単位を有する重合体は、複数の金属化合物同士の重合体であってもよい。すなわち、式（３）で表される構成単位を有する重合体は、ゲルマニウム原子、スズ原子、及びジルコニウム原子からなる群より選択される異種の金属原子を有する重合体であってもよい。
【００９９】
【化１４】
0006591058.tif 000015
【０１００】
式（３）において、Ｍ３はゲルマニウム原子、スズ原子、又はジルコニウム原子を表す。
式（３）において、Ｘ３は、−Ｓ−、−Ｓ−Ｓ−、−Ｏ−、−ＮＨ−、又は−ＮＲ３３−を表し、Ｒ３３は、炭素数１〜１０のアルキル基を表す。
式（３）において、Ｒ３１は、置換されていてもよい炭素数１〜１０のアルキレン基を表す。
式（３）において、Ｒ３２は、水素原子、炭素数１〜５のアルキル基、ヒドロキシ基、炭素数１〜５のアルコキシ基、又はハロゲン原子を表す。
式（３）において、ｐ３は０又は１を表し、ｑ３は０又は１を表す。
式（３）において、ｒ３は０又は１を表し、ｒ３が０の場合は結合手を表す。
式（３）において、ｎ３は２以上の整数を表す。
式（３）において、Ｒ３３で表される「炭素数１〜１０のアルキル基」は、式（１）において、Ｒ１３で表される「炭素数１〜１０のアルキル基」と同義である。
式（３）において、Ｒ３１で表される「炭素数１〜１０のアルキレン基」は、式（１）において、Ｒ１１で表される「炭素数１〜１０のアルキレン基」と同義である。
式（３）において、Ｒ３２で表される「炭素数１〜５のアルキル基」は、式（１）において、Ｒ１２で表される「炭素数１〜５のアルキル基」と同義である。
式（３）において、Ｒ３２で表される「炭素数１〜５のアルコキシ基」は、式（１）において、Ｒ１２で表される「炭素数１〜５のアルコキシ基」と同義である。
式（３）において、Ｒ３１で表される「置換されていてもよい炭素数１〜１０のアルキレン基」における置換基としては、例えば、アミノ基、カルボキシアミノ基、アルコキシ基、アルキルアミノ基、カルバモイル基から選択される１以上の置換基が挙げられる。なお、置換基が２以上ある場合には、それぞれの置換基は同一であっても異なっていてもよい。
【０１０１】
式（３）において、Ｍ１としては、ゲルマニウム原子又はスズ原子が好ましく、ゲルマニウム原子がより好ましい。
式（３）において、Ｘ３としては、−Ｏ−、−ＮＨ−、又は−ＮＲ３３−が好ましい。
式（３）において、Ｒ３３としては、炭素数１〜６のアルキル基が好ましい。
式（３）において、Ｒ３１としては、炭素数１〜６のアルキレン基が好ましく、Ｒ３１で表される「置換されていてもよい炭素数１〜１０のアルキレン基」における置換基としては、アミノ基、カルボキシアミノ基が好ましい。
式（３）において、Ｒ３２としては、炭素数１〜３のアルキル基が好ましい。
式（３）において、ｐ３としては０が好ましい。ｑ３としては１が好ましい。
式（３）において、ｒ３は１が好ましい。
式（３）において、ｎ３としては２以上２５０以下が好ましい。
【０１０２】
化合物（ｂ１）として、式（３）で表される構成単位を有する重合体の好ましい具体例は、例えば、下記式（３Ａ）〜（３Ｂ）で表される構成単位を有する重合体が挙げられるが、これに限定されない。
式（３Ａ）中、ｎは２以上１３０以下であることが好ましい。
式（３Ｂ）中、ｎは２以上１３０以下であることが好ましい。
【０１０３】
【化１５】
0006591058.tif 000016
【０１０４】
（式（４）で表される構成単位を有する重合体）
化合物（ｂ１）としては、下記式（４）で表される構成単位を有する重合体が好ましい。
下記式（４）で表される構成単位を有する重合体は、例えば、式（２）で表される化合物から得ることができる。具体的に式（２）で表される化合物から、例えばＭ−Ｏ−Ｍ結合（Ｍ：ゲルマニウム原子、スズ原子、及びジルコニウム原子からなる群より選択される１種）を介した、線形重合体等の重合体を得ることができる。得られる重合体の形状は特に制限されない。
また、式（４）で表される構成単位を有する重合体は、複数の金属化合物同士の重合体であってもよい。すなわち、式（４）で表される構成単位を有する重合体は、ゲルマニウム原子、スズ原子、及びジルコニウム原子からなる群より選択される異種の金属原子を有する重合体であってもよい。
【０１０５】
【化１６】
0006591058.tif 000017
【０１０６】
式（４）において、Ｍ４は、ゲルマニウム原子、スズ原子、又はジルコニウム原子を表す。
式（４）において、Ｘ４は、−Ｓ−、−Ｓ−Ｓ−、−Ｏ−、−ＮＨ−、又は−ＮＲ４３−を表し、Ｒ４３は、炭素数１〜１０のアルキル基を表す。
式（４）において、Ｒ４１は、置換されていてもよい炭素数１〜１０のアルキレン基を表す。
式（４）において、Ｒ４２は、単結合、−Ｏ−、又は−ＮＲ４４−を表し、Ｒ４４は置換されていてもよい炭素数１〜１０のアルキル基を表す。
式（４）において、ｐ４は０又は１を表し、ｑ４は０又は１を表す。
式（４）において、ｎ４は２以上の整数を表す。
式（４）において、Ｒ４３で表される「炭素数１〜１０のアルキル基」及びＲ４４で表される「置換されていてもよい炭素数１〜１０のアルキル基」における「炭素数１〜１０のアルキル基」は、式（１）において、Ｒ１３で表される「炭素数１〜１０のアルキル基」と同義である。
式（４）において、Ｒ４１で表される「炭素数１〜１０のアルキレン基」は、式（１）において、Ｒ１１で表される「炭素数１〜１０のアルキレン基」と同義である。
式（４）において、Ｒ４１で表される「置換されていてもよい炭素数１〜１０のアルキレン基」における置換基としては、例えば、アミノ基、カルボキシアミノ基、アルコキシ基、アルキルアミノ基、カルバモイル基から選択される１以上の置換基が挙げられる。なお、置換基が２以上ある場合には、それぞれの置換基は同一であっても異なっていてもよい。
式（４）において、Ｒ４４で表される「置換されていてもよい炭素数１〜１０のアルキル基」における置換基としては、前述の式（ｃ）で表される基が挙げられる。式（ｃ）で表される基中の＊は結合位置を表す。
【０１０７】
式（４）において、Ｍ４としては、ゲルマニウム原子又はスズ原子が好ましく、ゲルマニウム原子がより好ましい。
式（４）において、Ｘ４としては、−Ｏ−、−ＮＨ−、又は−ＮＲ４３−が好ましい。
式（４）において、Ｒ４３としては、炭素数１〜６のアルキル基が好ましい。
式（４）において、Ｒ４１としては、炭素数１〜６のアルキレン基が好ましく、Ｒ４１で表される「置換されていてもよい炭素数１〜１０のアルキレン基」における置換基としては、アミノ基、カルボキシアミノ基が好ましい。
式（４）において、Ｒ４２としては、−Ｏ−が好ましい。
式（４）において、ｐ４としては０が好ましい。ｑ４としては１が好ましい。
式（４）において、ｎ４としては２以上１３０以下が好ましい。
【０１０８】
化合物（ｂ１）として、式（４）で表される構成単位を有する重合体の好ましい具体例は、例えば、下記式（４Ａ）〜（４Ｂ）で表される構成単位を有する重合体が挙げられるが、これに限定されない。
下記式（４Ａ）で表される構成単位を有する重合体は、化合物（Ｂ−２１）で表される化合物の重合体の一例である。式（４Ａ）中、ｎは２以上１３０以下であることが好ましい。式（４Ｂ）中、ｎは２以上１３０以下であることが好ましい。
【０１０９】
【化１７】
0006591058.tif 000018
【０１１０】
金属含有膜形成用組成物中における化合物（Ｂ）の含有量は、組成物全体に対して０．１質量％以上１５％以下が好ましく、０．５質量％以上１０質量％以下であることがより好ましい。
【０１１１】
（添加剤（Ｃ））
本開示の金属含有膜形成用組成物は、エッチング選択性及び耐熱性がより向上した金属含有膜を得る観点から、カルボキシ基を有する重量平均分子量４６以上１９５以下の酸である添加剤（Ｃ）をさらに含むことが好ましい。
【０１１２】
添加剤（Ｃ）としての酸は、カルボキシ基を有する重量平均分子量４６以上１９５以下の酸である。本開示の金属含有膜形成用組成物は、添加剤（Ｃ）を含むことにより、例えば化合物（Ａ）におけるアミノ基と、上記酸（添加剤（Ｃ））におけるカルボキシ基とがイオン結合を形成することで、化合物（Ａ）と化合物（Ｂ）との会合による凝集が抑制されると推測される。より詳細には、化合物（Ａ）におけるアミノ基に由来するアンモニウムイオンと、上記酸（添加剤（Ｃ））におけるカルボキシ基に由来するカルボキシラートイオンとの相互作用（例えば、静電相互作用）が、化合物（Ａ）におけるアミノ基に由来するアンモニウムイオンと化合物（Ｂ）におけるカルボキシ基に由来するカルボキシラートイオンとの相互作用よりも強いため、凝集が抑制されると推測される。なお、本開示は上記推測によって何ら限定されない。
【０１１３】
上記酸（添加剤（Ｃ））としては、カルボキシ基を有し、かつ重量平均分子量４６以上１９５以下の化合物であれば特に限定されず、モノカルボン酸化合物、ジカルボン酸化合物、オキシジカルボン酸化合物などが挙げられる。より具体的には、上記酸（添加剤（Ｃ））としては、ギ酸、酢酸、マロン酸、シュウ酸、クエン酸、安息香酸、乳酸、グリコール酸、グリセリン酸、酪酸、メトキシ酢酸、エトキシ酢酸、フタル酸、テレフタル酸、ピコリン酸、サリチル酸、３，４，５−トリヒドロキシ安息香酸などが挙げられる。
【０１１４】
本開示において、金属含有膜形成用組成物中における添加剤（Ｃ）の含有量は、特に制限されないが、例えば、化合物（Ａ）中の全窒素原子の数に対する酸（Ｃ−１）中のカルボキシ基の数の比率（ＣＯＯＨ／Ｎ）が、０．０１以上１０以下であることが好ましく、０．０２以上６以下であることがより好ましく、０．０２以上１以下が更に好ましい。
【０１１５】
（架橋剤（Ｄ））
本開示の金属含有膜形成用組成物は、エッチング選択性及び耐熱性がより向上した金属含有膜を得る観点から、分子内に−Ｃ（＝Ｏ）ＯＸ基（Ｘは、水素原子又は炭素数１以上６以下のアルキル基である）を３つ以上有し、３つ以上の−Ｃ（＝Ｏ）ＯＸ基（以下、「ＣＯＯＸ」とも称する。）のうち、１つ以上６つ以下が−Ｃ（＝Ｏ）ＯＨ基（以下、「ＣＯＯＨ」とも称する。）であり、重量平均分子量が２００以上６００以下である架橋剤（Ｄ）を、さらに含んでもよい。
【０１１６】
架橋剤（Ｄ）は、分子内に−Ｃ（＝Ｏ）ＯＸ基（Ｘは、水素原子又は炭素数１以上６以下のアルキル基である。）を３つ以上有する化合物であるが、好ましくは、分子内に−Ｃ（＝Ｏ）ＯＸ基を３つ以上６つ以下有する化合物であり、より好ましくは、分子内に−Ｃ（＝Ｏ）ＯＸ基を３つ又は４つ有する化合物である。
【０１１７】
架橋剤（Ｄ）において、−Ｃ（＝Ｏ）ＯＸ基中のＸとしては、水素原子又は炭素数１以上６以下のアルキル基が挙げられ、中でも、水素原子、メチル基、エチル基、プロピル基が好ましい。なお、−Ｃ（＝Ｏ）ＯＸ基中のＸは互いに同一であってもよく、異なっていてもよい。
【０１１８】
架橋剤（Ｄ）は、分子内にＸが水素原子である−Ｃ（＝Ｏ）ＯＨ基を１つ以上６つ以下有する化合物であるが、好ましくは、分子内に−Ｃ（＝Ｏ）ＯＨ基を１つ以上４つ以下有する化合物であり、より好ましくは、分子内に−Ｃ（＝Ｏ）ＯＨ基を２つ以上４つ以下有する化合物であり、更に好ましくは、分子内に−Ｃ（＝Ｏ）ＯＨ基を２つ又は３つ有する化合物である。
【０１１９】
架橋剤（Ｄ）は、重量平均分子量が２００以上６００以下の化合物である。好ましくは、２００以上４００以下の化合物である。
【０１２０】
架橋剤（Ｄ）は、分子内に環構造を有することが好ましい。環構造としては、脂環構造、芳香環構造などが挙げられる。また、架橋剤（Ｄ）は、分子内に複数の環構造を有していてもよく、複数の環構造は、同じであっても異なっていてもよい。
【０１２１】
脂環構造としては、例えば、炭素数３以上８以下の脂環構造、好ましくは炭素数４以上６以下の脂環構造が挙げられ、環構造内は飽和であっても不飽和であってもよい。より具体的には、脂環構造としては、シクロプロパン環、シクロブタン環、シクロペンタン環、シクロヘキサン環、シクロヘプタン環、シクロオクタン環などの飽和脂環構造；シクロプロペン環、シクロブテン環、シクロペンテン環、シクロヘキセン環、シクロヘプテン環、シクロオクテン環などの不飽和脂環構造が挙げられる。
【０１２２】
芳香環構造としては、芳香族性を示す環構造であれば特に限定されず、例えば、ベンゼン環、ナフタレン環などのベンゼン系芳香環、ピリジン環、チオフェン環などの芳香族複素環、インデン環、アズレン環などの非ベンゼン系芳香環などが挙げられる。
【０１２３】
架橋剤（Ｄ）が分子内に有する環構造としては、例えば、シクロブタン環、シクロペンタン環、シクロヘキサン環、ベンゼン環及びナフタレン環からなる群より選択される少なくとも１つが好ましく、金属含有膜形成用組成物から得られる膜の耐熱性をより高める点から、ベンゼン環及びナフタレン環の少なくとも一方がより好ましい。
【０１２４】
前述したように、架橋剤（Ｄ）は、分子内に複数の環構造を有していてもよく、環構造がベンゼンの場合、ビフェニル構造、ベンゾフェノン構造、ジフェニルエーテル構造などを有してもよい。
【０１２５】
架橋剤（Ｄ）は、分子内にフッ素原子を有することが好ましく、分子内に１つ以上６つ以下のフッ素原子を有することがより好ましく、分子内に３つ以上６つ以下のフッ素原子を有することが更に好ましい。例えば、架橋剤（Ｄ）は、分子内にフルオロアルキル基を有していてもよく、具体的には、トリフルオロアルキル基又はヘキサフルオロイソプロピル基を有していてもよい。
【０１２６】
さらに、架橋剤（Ｄ）としては、脂環カルボン酸、ベンゼンカルボン酸、ナフタレンカルボン酸、ジフタル酸、フッ化芳香環カルボン酸などのカルボン酸化合物；脂環カルボン酸エステル、ベンゼンカルボン酸エステル、ナフタレンカルボン酸エステル、ジフタル酸エステル、フッ化芳香環カルボン酸エステルなどのカルボン酸エステル化合物が挙げられる。なお、カルボン酸エステル化合物は、分子内にカルボキシ基（−Ｃ（＝Ｏ）ＯＨ基）を有し、かつ、３つ以上の−Ｃ（＝Ｏ）ＯＸ基において、少なくとも１個のＸが炭素数１以上６以下のアルキル基（すなわち、エステル結合を有する）である化合物である。
本開示の金属含有膜形成用組成物において、架橋剤（Ｄ）がカルボン酸エステル化合物である場合には、組成物中における化合物（Ａ）と架橋剤（Ｄ）との会合による凝集が抑制され、凝集体及びピットが少なくなり、かつ平滑性がより高い膜や膜厚の大きな膜を得ること及び膜厚の調整が容易となる。
【０１２７】
前記カルボン酸化合物としては、−Ｃ（＝Ｏ）ＯＨ基を４つ以下含む４価以下のカルボン酸化合物であることが好ましく、−Ｃ（＝Ｏ）ＯＨ基を３つ又は４つ含む３価又は４価のカルボン酸化合物であることがより好ましい。
【０１２８】
前記カルボン酸エステル化合物としては、分子内にカルボキシ基（−Ｃ（＝Ｏ）ＯＨ基）を３つ以下含み、かつエステル結合を３つ以下含む化合物であることが好ましく、分子内にカルボキシ基を２つ以下含み、かつエステル結合を２つ以下含む化合物であることがより好ましい。
【０１２９】
また、前記カルボン酸エステル化合物では、３つ以上の−Ｃ（＝Ｏ）ＯＸ基において、Ｘが炭素数１以上６以下のアルキル基である場合、Ｘは、メチル基、エチル基、プロピル基、ブチル基などが好ましいが、組成物中における化合物（Ａ）と架橋剤（Ｄ）との会合による凝集をより抑制する点から、エチル基又はプロピル基であることが好ましい。
【０１３０】
前記カルボン酸化合物の具体例としては、これらに限定されないが、１，２，３，４−シクロブタンテトラカルボン酸、１，２，３，４−シクロペンタンテトラカルボン酸、１，３，５−シクロヘキサントリカルボン酸、１，２，４−シクロヘキサントリカルボン酸、１，２，４，５−シクロヘキサンテトラカルボン酸、１，２，３，４，５，６−シクロヘキサンヘキサカルボン酸等の脂環カルボン酸；１，２，４−ベンゼントリカルボン酸、１，３，５−ベンゼントリカルボン酸、ピロメリット酸、ベンゼンペンタカルボン酸、メリト酸等のベンゼンカルボン酸；１，４，５，８−ナフタレンテトラカルボン酸、２，３，６，７−ナフタレンテトラカルボン酸等のナフタレンカルボン酸；３，３’，５，５’−テトラカルボキシジフェニルメタン、ビフェニル−３，３’，５，５’−テトラカルボン酸、ビフェニル−３，４’，５−トリカルボン酸、ビフェニル−３，３’，４，４’−テトラカルボン酸、ベンゾフェノン−３，３’，４，４’−テトラカルボン酸、４，４’−オキシジフタル酸、１，３−ビス（フタル酸）テトラメチルジシロキサン等のジフタル酸；４，４’−（ヘキサフルオロイソプロピリデン）ジフタル酸、９，９−ビス（トリフルオロメチル）−９Ｈ−キサンテン−２，３，６，７−テトラカルボン酸、１，４−ジトリフルオロメチルピロメリット酸等のフッ化芳香環カルボン酸が挙げられる。
【０１３１】
前記カルボン酸エステル化合物の具体例としては、前述のカルボン酸化合物の具体例における少なくとも１個のカルボキシ基がエステル基に置換された化合物が挙げられる。カルボン酸エステル化合物としては、例えば、下記一般式（Ｄ−１）〜（Ｄ−６）で表されるハーフエステル化された化合物が挙げられる。
【０１３２】
【化１８】
0006591058.tif 000019
【０１３３】
一般式（Ｄ−１）〜（Ｄ−６）におけるＲは、炭素数１以上６以下のアルキル基であり、中でもメチル基、エチル基、プロピル基、ブチル基が好ましく、エチル基、プロピル基がより好ましい。
【０１３４】
ハーフエステル化された化合物は、例えば、前述のカルボン酸化合物の無水物であるカルボン酸無水物を、アルコール溶媒に混合し、カルボン酸無水物を開環させて生成することが可能である。
【０１３５】
本開示において、金属含有膜形成用組成物中における架橋剤（Ｄ）の含有量は、特に制限されないが、例えば、化合物（Ａ）中の全窒素原子の数に対する、化合物（Ｂ）中のカルボキシ基の数と架橋剤（Ｄ）中のカルボキシ基の数の和の比率（ＣＯＯＨ／Ｎ）は、０．１以上３．０以下であることが好ましく、０．３以上２．５以下であることがより好ましく、０．４以上２．２以下であることが更に好ましい。ＣＯＯＨ／Ｎが０．１以上３．０以下であることにより、金属含有膜形成用組成物を用いることで、加熱処理後に化合物（Ａ）と架橋剤（Ｄ）との間にアミド、イミドなどの架橋構造を有し、耐熱性及び絶縁性により優れた膜を製造することができる。
【０１３６】
（その他の成分）
本開示の金属含有膜形成用組成物は、ナトリウム及びカリウムの含有量がそれぞれ元素基準で１０質量ｐｐｂ以下であることが好ましい。ナトリウム又はカリウムの含有量がそれぞれ元素基準で１０質量ｐｐｂ以下であれば、トランジスタの動作不良など半導体装置の電気特性に不都合が発生することを抑制できる。
【０１３７】
本開示の金属含有膜形成用組成物は、水や水以外の溶媒（例えば水溶性溶媒）を含んでいてもよく、例えば、メタノール、エタノール、１−プロパノール、イソプロパノール、ブチルアルコールなどのアルコール類、エチレングリコール、ジメトキシエタン、ジオキサン、アセトン、アセトニトリル、シクロペンタノン、テトラヒドロフラン、ノルマルヘキサンなどが挙げられる。
【０１３８】
本開示の金属含有膜形成用組成物は、化合物（Ａ−２）としてアミノ基を含むシランカップリング剤（例えば、３−アミノプロピルトリエトキシシラン等のアルコキシシラン）を有する場合は、アルコキシ基の加水分解の為に塩酸、硝酸などの無機酸を含有していてもよい。
【０１３９】
また、本開示の金属含有膜形成用組成物は、例えば電気特性改善のために、フタル酸、安息香酸など、又はこれらの誘導体を含有してもよい。
また、本開示の金属含有膜形成用組成物は、例えば銅の腐食を抑制するため、ベンゾトリアゾール又はその誘導体を含有していてもよい。
【０１４０】
本開示の金属含有膜形成用組成物のｐＨとしては、特に限定されないが、２．０以上１２．０以下であることが好ましい。
【０１４１】
〔金属含有膜形成用組成物の製造方法〕
以下、本開示の一実施形態に係る金属含有膜形成用組成物の製造方法について説明する。本開示の金属含有膜形成用組成物の製造方法は、少なくとも、化合物（Ａ）と、化合物（Ｂ）と、を混合する混合工程を含む。
なお、金属含有膜形成用組成物を製造する任意のタイミングにて、化合物（Ａ）及び化合物（Ｂ）以外の成分（例えば、添加剤（Ｃ）、架橋剤（Ｄ）、水溶性溶媒）を化合物（Ａ）と化合物（Ｂ）との混合物に添加してもよい。すなわち、化合物（Ａ）及び化合物（Ｂ）以外の成分を添加するタイミングは特に限定されない。
【０１４２】
本開示の金属含有膜形成用組成物が、化合物（Ａ）として、化合物（ａ１）と化合物（ａ２）とを共に含む場合、本開示における混合工程は、少なくとも、化合物（ａ２）及び化合物（Ｂ）の混合物と、化合物（ａ１）と、を混合する工程であることが好ましい。
すなわち、化合物（ａ２）と化合物（Ｂ）とを予め混合しておくことが好ましい。これにより、化合物（ａ２）及び化合物（Ｂ）の混合物と、化合物（ａ１）と、を混合した際に、組成物の白濁やゲル化（ゲル化すると組成物の透明化に時間がかかる場合があり、好ましくない）を好適に抑制することができる。
【０１４３】
本開示の金属含有膜形成用組成物が、化合物（Ａ）として、化合物（ａ１）を含む場合、本開示における混合工程は、少なくとも、カルボキシ基を有する重量平均分子量４６以上１９５以下の酸である添加剤（Ｃ）及び化合物（ａ１）の混合物と、化合物（Ｂ）と、を混合する工程であることが好ましい。
すなわち、化合物（ａ１）と添加剤（Ｃ）とを予め混合しておくことが好ましい。これにより、添加剤（Ｃ）及び化合物（ａ１）の混合物と、化合物（Ｂ）とを混合した際に、組成物の白濁やゲル化（ゲル化すると組成物の透明化に時間がかかる場合があり、好ましくない）を好適に抑制することができる。
【０１４４】
本開示の金属含有膜形成用組成物が、化合物（Ａ）として、化合物（ａ１）と化合物（ａ２）とを共に含み、さらにカルボキシ基を有する重量平均分子量４６以上１９５以下の酸である添加剤（Ｃ）を含む場合、本開示における混合工程は、少なくとも、化合物（ａ２）及び化合物（Ｂ）の混合物と、添加剤（Ｃ）及び化合物（ａ１）の混合物と、を混合する工程であることが好ましい。
すなわち、化合物（ａ２）及び化合物（Ｂ）を予め混合しておくことがよく、また、添加剤（Ｃ）及び化合物（ａ１）を予め混合しておくことがよい。これにより、化合物（ａ２）及び化合物（Ｂ）の混合物と、添加剤（Ｃ）及び化合物（ａ１）の混合物と、を混合した際に、組成物の白濁やゲル化（ゲル化すると組成物の透明化に時間がかかる場合があり、好ましくない）を好適に抑制することができる。
【０１４５】
＜金属含有膜＞
本開示の金属含有膜形成用組成物は、金属含有膜の形成に用いられる。
金属含有膜の例としては、多層レジスト層の少なくとも１つの層（例えば上層レジスト膜、下層レジスト膜、中間レジスト膜）、埋め込み絶縁膜（浅溝型素子分離膜（ＳＴＩ膜）、プリメタル絶縁膜（ＰＭＤ膜）、配線層間絶縁膜（ＩＭＤ膜、ＩＬＤ膜等）が挙げられる。
上記以外の金属含有膜の例としては、基板に形成された凹部にギャップフィル材料（埋め込み平坦化膜）が充填された金属含有膜が挙げられる。
【０１４６】
多層レジスト層の少なくとも１つの層が金属含有膜である場合、金属含有膜（１つの層）の厚さは、例えば、５ｎｍ以上９００ｎｍ以下であり、好ましくは１０ｎｍ以上２００ｎｍ以下である。多層レジスト層全体の厚さは、例えば、２０ｎｍ以上１０００ｎｍ以下であることが好ましい。
基板に形成された凹部に埋め込み絶縁膜が充填された金属含有膜では、埋め込み絶縁膜（金属含有膜）の厚さは、凹部の深さは１０ｎｍ以上１０００ｎｍ以下であり、好ましくは２０ｎｍ以上３００ｎｍ以下である。凹部に埋め込み絶縁膜を充填した表面にさらに絶縁膜を、５００ｎｍ以下、好ましくは２００ｎｍ以下形成してもよい。
より詳細には、埋め込み絶縁膜が浅溝型素子分離膜（ＳＴＩ膜）である場合、ＳＴＩ膜の厚さは、例えば、凹部の深さは１０ｎｍ以上１０００ｎｍ以下であり、好ましくは３０ｎｍ以上３００ｎｍ以下である。凹部に埋め込み絶縁膜を充填した表面にさらに絶縁膜を、５００ｎｍ以下、好ましくは２００ｎｍ以下形成してもよい。
埋め込み絶縁膜がプリメタル絶縁膜（ＰＭＤ膜）である場合、ＰＭＤ膜の厚さは、例えば、凹部の深さは１０ｎｍ以上５００ｎｍ以下であり、好ましくは２０ｎｍ以上３００ｎｍ以下である。凹部に埋め込み絶縁膜を充填した表面にさらに絶縁膜を、５００ｎｍ以下、好ましくは２００ｎｍ以下形成してもよい。
埋め込み絶縁膜が配線層間絶縁膜（ＩＭＤ膜、ＩＬＤ膜等）である場合、ＩＭＤ膜またはＩＬＤ膜の厚さは、例えば、凹部の深さは３０ｎｍ以上４００ｎｍ以下であり、好ましくは５０ｎｍ以上３００ｎｍ以下である。凹部に埋め込み絶縁膜を充填した表面にさらに絶縁膜を、５００ｎｍ以下、好ましくは３００ｎｍ以下形成してもよい。
なお、埋め込み絶縁膜は、当該埋め込み絶縁膜をシリコン基板の溝に設けて素子分離領域を形成する手法（シャロートレンチアイソレーション）を用いて形成することが好ましい。
また、凹部の幅が狭く、アスペクト比（深さ／幅）の大きな溝に埋め込み絶縁膜を形成する場合には、溝への充填性を高める点から、本開示の金属含有膜形成用組成物を凹部に付与（好ましくは、スピンコート法により付与）して埋め込み絶縁膜を形成することが好ましい。
【０１４７】
基板に形成された凹部に埋め込み平坦化膜が充填された金属含有膜では、埋め込み平坦化膜の厚さは、例えば、凹部の深さは１０ｎｍ以上１０００ｎｍ以下であり、好ましくは２０ｎｍ以上３００ｎｍ以下である。凹部に埋め込み絶縁膜を充填した表面にさらに平坦化膜を、５００ｎｍ以下、好ましくは２００ｎｍ以下形成してもよい。
なお、この金属含有膜は、銅多層配線をデュアルダマシンプロセスにて形成する際、例えばビアファーストプロセスにおいて、ビアに埋め込み平坦下膜が設けられた金属含有膜として用いることができる。
また、凹部の幅が狭く、アスペクト比（深さ／幅）の大きな溝に埋め込み平坦化膜を形成する場合には、溝への充填性を高める点から、本開示の金属含有膜形成用組成物を凹部に付与（好ましくは、スピンコート法により付与）して埋め込み平坦化膜を形成することが好ましい。
【０１４８】
中でも、本開示の金属含有膜形成用組成物は、微細パターンを形成可能にするためにエッチング選択性がより向上した多層レジスト層を得る観点及び耐熱性がより向上した多層レジスト層を得る観点から、金属含有膜を含む多層レジスト層の前記金属含有膜の形成に好適に用いられる。
これにより、エッチング選択性及び耐熱性がより向上した多層レジスト層が得られる。さらに、凹部への充填性にも優れた多層レジスト層が得られやすい。
また、本開示の金属含有膜形成用組成物は、多層レジスト層の少なくとも１つの層（例えば上層レジスト膜、下層レジスト膜、中間レジスト膜）の形成に用いることができる。すなわち、本開示の金属含有膜形成用組成物は、多層レジスト層の少なくとも１つの層に含まれる。
本開示の金属含有膜形成用組成物は、多層レジスト層の少なくとも一つの層に形成された凹部に埋め込む材料として用いてもよい。
【０１４９】
また、本開示の金属含有膜形成用組成物は、エッチング選択性及び耐熱性がより向上した金属含有膜を得る観点から、埋め込み絶縁膜である金属含有膜を備える半導体装置の前記金属含有膜の形成に好適に用いられる。
これにより、エッチング選択性及び耐熱性がより向上した埋め込み絶縁膜（ＳＴＩ膜、ＰＭＤ膜、ＩＭＤ膜、ＩＬＤ膜等）を備える半導体装置が得られる。
特に、本開示の金属含有膜形成用組成物を、多層レジストプロセスにおけるレジストパターンや埋め込み絶縁膜（ＳＴＩ膜、ＰＭＤ膜、ＩＭＤ膜、ＩＬＤ膜等）の形成に用いた場合、エッチング選択性及び耐熱性に加え、凹部への充填性にも優れた金属含有膜が得られやすい。
【０１５０】
〔金属含有膜の形成方法〕
本開示における金属含有膜の形成方法は、例えば、金属含有膜形成用組成物を基板に付与する付与工程と、金属含有膜形成用組成物が付与された基板を加熱する加熱工程と、を有する。
【０１５１】
＜付与工程＞
付与工程は、金属含有膜形成用組成物を基板に付与する工程である。
基板としては、シリコン基板等の半導体基板（又は半導体装置）、回路基板（例えばプリント配線基板）、ガラス基板、石英基板、ステンレス基板、プラスチック基板等が挙げられる。基板の形状も特に制限されず、板状、皿状等のいずれであってもよい。例えば、シリコン基板としては、層間絶縁層（Ｌｏｗ−ｋ膜）が形成されたシリコン基板であってもよく、また、シリコン基板には、微細な溝（凹部）、微細な貫通孔などが形成されていてもよい。
【０１５２】
金属含有膜形成用組成物を付与する方法としては特に制限はなく、通常用いられる方法を用いることができる。
通常用いられる方法としては、例えば、ディッピング法、スプレー法、スピンコート法、バーコード法などが挙げられる。例えば、ナノサイズ（数ｎｍ〜数百ｎｍ）の膜厚を有する膜を形成する場合、スピンコート法を用いることが好ましい。
【０１５３】
例えば、スピンコート法による金属含有膜形成用組成物の付与方法としては特に限定はなく、例えば、基板をスピンコーターで回転させながら、基板の表面に金属含有膜形成用組成物を滴下し、次いで基板の回転数を上げて乾燥させる方法を用いることができる。
スピンコート法による金属含有膜形成用組成物の付与方法において、基板の回転数、金属含有膜形成用組成物の滴下量及び滴下時間、乾燥時の基板の回転数などの諸条件については特に制限はなく、形成する膜の厚さなどを考慮しながら適宜調整できる。
【０１５４】
＜乾燥工程＞
金属含有膜の形成方法において、後述する加熱工程の前に、金属含有膜形成用組成物が付与された基板を、温度８０℃以上１５０℃以下の条件で乾燥する乾燥工程を有していてもよい。なお、前記温度は、基板の金属含有膜形成用組成物が付与された面の温度を指す。
上記温度は、９０℃以上１４０℃以下がより好ましく、１００℃以上１３０℃以下がより好ましい。
【０１５５】
本工程における乾燥は通常の方法によって行うことができるが、例えばホットプレートを用いて行うことができる。
本工程における乾燥を行う雰囲気には特に制限はなく、例えば、大気雰囲気下で行ってもよいし、不活性ガス（窒素ガス、アルゴンガス、ヘリウムガス等）雰囲気下で行なってもよい。
更には、微細溝への充填性（埋め込み性）の観点から、膜中の気泡を除去するために減圧下で行っても良い。
【０１５６】
乾燥時間については特に制限はないが、３００秒以下が好ましく、２００秒以下がより好ましく、１２０秒以下が更に好ましく、８０秒以下が特に好ましい。
乾燥時間の下限には特に制限はないが、下限は、例えば１０秒（好ましくは２０秒、より好ましくは３０秒）とすることができる。
【０１５７】
＜洗浄工程＞
金属含有膜の形成方法は、後述する加熱工程の前に、基板に付与された余分な金属含有膜形成用組成物を除去するために、金属含有膜形成用組成物が付与された基板を水等で洗浄する洗浄工程を有していてもよい。また、本開示に係る製造方法が、前述の乾燥工程を有する場合、乾燥工程の後に、洗浄工程を行うことが好ましい。
【０１５８】
＜加熱工程＞
本開示における金属含有膜の形成方法は、更に、金属含有膜形成用組成物が付与された基板を、例えば温度２００℃以上４２５℃以下の条件で加熱する加熱工程を有する。
なお、前記温度は、基板の金属含有膜形成用組成物が付与された面の温度を指す。
この加熱工程を有することにより、化合物（Ａ）が有する１級窒素原子及び２級窒素原子の少なくとも１つを含むカチオン性官能基と、化合物（Ｂ）が有する−Ｃ（＝Ｏ）Ｏ−基とが反応して、アミド結合、イミド結合、及びアミドイミド結合の少なくとも１つが形成される。すなわち、金属含有膜中において、化合物（Ａ）と化合物（Ｂ）との間で架橋構造が形成される。
前記温度は、２５０℃以上４００℃以下が好ましく、３００℃以上４００℃以下がより好ましい。
【０１５９】
また、加熱工程における加熱が行なわれる圧力には特に制限はないが、絶対圧１７Ｐａ超大気圧以下が好ましい。
前記絶対圧は、１０００Ｐａ以上大気圧以下がより好ましく、５０００Ｐａ以上大気圧以下が更に好ましく、１００００Ｐａ以上大気圧以下が特に好ましい。
【０１６０】
加熱工程における加熱は、炉やホットプレートを用いた通常の方法により行うことができる。炉としては、例えば、アペックス社製のＳＰＸ−１１２０や、光洋サーモシステム（株）製のＶＦ−１０００ＬＰを用いることができる。
また、本工程における加熱は、大気雰囲気下で行なってもよく、不活性ガス（窒素ガス、アルゴンガス、ヘリウムガス等）雰囲気下で行なってもよい。
【０１６１】
加熱工程における加熱時間については特に制限はないが、例えば１時間以下であり、３０分間以下が好ましく、１０分間以下がより好ましく、５分間以下が特に好ましい。加熱の時間の下限には特に制限はないが、例えば０．１分間とすることができる。
【０１６２】
加熱工程時間を短縮させる目的で、基板の金属含有膜形成用組成物が付与された面に紫外線照射を行ってもよい。紫外線としては波長１７０ｎｍ〜２３０ｎｍの紫外光、波長２２２ｎｍエキシマ光、波長１７２ｎｍエキシマ光などが好ましい。また不活性ガス雰囲気下で紫外線照射を行うことが好ましい。
【０１６３】
〔半導体装置〕
以下、本開示の半導体装置について説明する。
本開示の半導体装置は、埋め込み絶縁膜である金属含有膜を備える半導体装置であって、前記金属含有膜が、本開示の金属含有膜形成用組成物を含むことが好ましい。
本開示の半導体装置は、エッチング選択性に優れ、かつ耐熱性に優れた埋め込み絶縁膜（ＳＴＩ膜、ＰＭＤ膜、ＩＭＤ膜、ＩＬＤ膜等）である金属含有膜を備える。
また、埋め込み絶縁膜は、更に、凹部への充填性にも優れる傾向がある。
【０１６４】
〔半導体装置の製造方法〕
本開示に係る半導体装置の製造方法は、埋め込み絶縁膜である金属含有膜を備える半導体装置を製造する方法であって、本開示の金属含有膜形成用組成物を用いて、前記埋め込み絶縁膜を形成する工程を有する。
本開示に係る半導体装置の製造方法によれば、エッチング選択性に優れ、かつ耐熱性に優れた埋め込み絶縁膜（ＳＴＩ膜、ＰＭＤ膜、ＩＭＤ膜、ＩＬＤ膜等）を備える半導体装置が製造される。また、凹部への充填性にも優れた埋め込み絶縁膜が得られやすい。
【０１６５】
埋め込み絶縁膜を形成する工程は、例えば、埋め込み絶縁膜となる基板上に、金属含有膜形成用組成物を付与する付与工程と、金属含有膜形成用組成物が付与された基板を加熱する加熱工程と、を有する。
なお、埋め込み絶縁膜を形成する工程における各工程（例えば付与工程、乾燥工程、洗浄工程、加熱工程）は、前述の金属含有膜の形成方法の各工程と同様であるため、その説明を省略する。
【０１６６】
本開示に係る半導体装置の製造方法は、その他の工程を有していてもよい。
その他の工程としては、半導体プロセスにおける公知の工程が挙げられる。
例えば、本開示の半導体装置の製造方法は、その他の工程として、プラズマ工程を有していてもよい。
プラズマ工程におけるプラズマとしては、ヘリウムガス、アルゴンガス、窒素ガス、アンモニアガス、及びフルオロカーボン系ガスからなる群から選択される少なくとも１種のガスから発生したプラズマが挙げられる。
本開示の半導体装置の製造方法が、プラズマ工程を有する場合、埋め込み絶縁膜（ＳＴＩ膜、ＰＭＤ膜、ＩＭＤ膜、ＩＬＤ膜等）は、プラズマに曝されてもプラズマ耐性に優れる傾向がある。
また、本開示の半導体装置の製造方法が、加熱工程を有する場合、埋め込み絶縁膜は、耐熱性に優れたものとなる。
【０１６７】
また、本開示の半導体装置の製造方法は、その他の工程として、埋め込み絶縁膜（ＳＴＩ膜、ＰＭＤ膜、ＩＭＤ膜、ＩＬＤ膜等）を除去する除去工程を有していてもよい。この態様は、埋め込み絶縁膜の少なくとも１つが犠牲膜である場合に特に好適である。
除去工程における埋め込み絶縁膜の除去方法としては、前述したＵＶオゾン処理、又は、除去処理としてのプラズマ処理が挙げられる。
なお、埋め込み絶縁膜は、残して絶縁膜として用いてもよい。
【実施例】
【０１６８】
以下、本開示を実施例により具体的に説明するが、本開示はこれらの実施例に限定されるものではない。
以下において、「水」としては、超純水（Ｍｉｌｌｉｐｏｒｅ社製Ｍｉｌｌｉ−Ｑ水、抵抗１８ＭΩ・ｃｍ（２５℃）以下）を使用した。【０１６９】
＜金属含有膜形成用組成物の調製＞
〔実施例１〕
３−アミノプロピルジエトキシメチルシラン（３ＡＰＤＥＳ）（アルドリッチ社製：３７１８９０（品番））を準備した。この３−アミノプロピルジエトキシメチルシラン（３ＡＰＤＥＳ）に、１−プロパノールを添加後、ｐＨ調整及び３ＡＰＤＥＳの加水分解のために、ギ酸水溶液を添加した。室温で１時間撹拌後、６０℃のウォーターバス中で１時間加熱し、３ＡＰＤＥＳ含有溶液（１）を得た。
また、別途カルボキシエチルゲルマニウムセスキオキシド(ＢＣＧｅ)（東京化成社製：Ｂ１３６７（品番））に、アンモニウム塩水溶液を添加してＢＣＧｅ含有溶液を得た。
次に、３ＡＰＤＥＳ含有溶液（１）に、ＢＣＧｅ含有溶液を添加して、実施例１の金属含有膜形成用組成物（以下、「組成物」とも称する。）を得た。
なお、３−アミノプロピルジエトキシメチルシラン（３ＡＰＤＥＳ）は、化合物（ａ１）における化合物（Ａ−２）の一例である。
ギ酸水溶液中のギ酸は、添加剤（Ｃ）の一例である。
カルボキシエチルゲルマニウムセスキオキシド(ＢＣＧｅ)は、化合物（Ｂ）における化合物（ｂ１）の一例であり、具体的には例示化合物（ｂ１−２１）である。
アンモニウム塩水溶液中のアンモニアは、化合物（ａ２）における塩基（Ａ−４）の一例である。【０１７０】
〔実施例２〕
実施例１と同様の３−アミノプロピルジエトキシメチルシラン（３ＡＰＤＥＳ）を準備した。この３−アミノプロピルジエトキシメチルシラン（３ＡＰＤＥＳ）を水に溶解して５０％の３ＡＰＤＥＳ溶液とした後、７５℃のウォーターバス中で５分加熱し、一晩静置し３ＡＰＤＥＳ含有溶液（２）を得た。
次に、３ＡＰＤＥＳ含有溶液（２）に、実施例１と同様の方法で得たＢＣＧｅ含有溶液を添加して、実施例２の金属含有膜形成用組成物を得た。【０１７１】
〔実施例３〕
ポリアリルアミン(ＰＡＨ)（重量平均分子量１５０００、ポリサイエンス社製：２４８２６（品番））を準備した。このポリアリルアミン(ＰＡＨ)を水に溶解して２．７４％のＰＡＨ含有溶液を得た。
ＰＡＨ含有溶液に、実施例１と同様の方法で得たＢＣＧｅ含有溶液を添加して、実施例３の金属含有膜形成用組成物を得た。
なお、ポリアリルアミン(ＰＡＨ)は、化合物（ａ１）における化合物（Ａ−１）の一例である。【０１７２】
〔実施例４〕
分岐ポリエチレンイミンとして、ＢＡＳＦ社製ポリエチレンイミン（ＢＰＥＩ；branched polyethyleneimine、Ｍｗ＝７０，０００、１級窒素原子／２級窒素原子／３級窒素原子＝３１／４０／２９）を準備した。この分岐ポリエチレンイミン（ＢＰＥＩ）を水に溶解して３．６％のＢＰＥＩ含有溶液を得た。
次に、ＢＰＥＩ含有溶液に、実施例１と同様の方法で得たＢＣＧｅ含有溶液を添加して、実施例４の金属含有膜形成用組成物を得た。
上記分岐ポリエチレンイミンは、化合物（ａ１）における化合物（Ａ−１）の一例である。【０１７３】
〔実施例５〕
カルボキシエチルゲルマニウムセスキオキシド(ＢＣＧｅ)（東京化成社製：Ｂ１３６７（品番））に、アンモニア水溶液を添加して、ＢＣＧｅのアンモニウム塩水溶液（１８．２１％）を得た。このＢＣＧｅのアンモニウム塩水溶液（１８．２１％）を実施例５の金属含有膜形成用組成物とした。【０１７４】
〔実施例６〕
パラキシレンジアミン(ｐＸＤＡ)を準備した。このパラキシレンジアミン(ｐＸＤＡ)に、１−プロパノールを添加してｐＸＤＡ含有溶液を得た。
得られたｐＸＤＡ含有溶液に、実施例１と同様の方法で得たＢＣＧｅ含有溶液を添加して実施例６の金属含有膜形成用組成物とした。
なお、パラキシレンジアミン(ｐＸＤＡ)は、化合物（ａ１）における化合物（Ａ−３）の一例である。【０１７５】
〔実施例７〕
カルボキシエチルゲルマニウムセスキオキシド(ＢＣＧｅ)（東京化成社製：Ｂ１３６７（品番））に、エチルアミン（ＥＡ）を添加して、ＢＣＧｅ含有のＥＡ溶液を得た。
得られた上記ＥＡ溶液に、実施例６と同様の方法で得たｐＸＤＡ含有溶液を添加して実施例７の金属含有膜形成用組成物とした。【０１７６】
〔実施例８〕
カルボキシエチルゲルマニウムセスキオキシド(ＢＣＧｅ)（東京化成社製：Ｂ１３６７（品番））に、アンモニウム塩水溶液と、架橋剤（Ｄ）としてトリメリット酸（１２４ＢＴＣ）を添加して混合溶液（１）を得た。
得られた混合溶液（１）に、実施例４と同様の方法で得たＢＰＥＩ含有溶液を添加して実施例８の金属含有膜形成用組成物とした。【０１７７】
〔実施例９〕
実施例４と同様のポリエチレンイミン（ＢＰＥＩ）と、実施例６と同様のパラキシレンジアミン(ｐＸＤＡ)と、１−プロパノールとを混合して混合溶液（２）を得た。
得られた混合溶液（２）に、実施例１と同様の方法で得たＢＣＧｅ含有溶液を添加して実施例９の金属含有膜形成用組成物とした。【０１７８】
〔実施例１０〕
実施例７と同様の方法により、ＢＣＧｅ含有のＥＡ溶液を得た。
パラキシレンジアミン(ｐＸＤＡ)と、架橋剤（Ｄ）としてトリメリット酸（１３５ＢＴＣ）と、１−プロパノールとを混合して混合溶液（３）を得た。
上記ＥＡ溶液と、上記混合溶液（３）とを混合して実施例１０の金属含有膜形成用組成物とした。【０１７９】
〔実施例１１〕
架橋剤（Ｄ）としてトリメシン酸（１２４ＢＴＣ）を用いたこと以外は実施例１０と同様にして実施例１１の金属含有膜形成用組成物を得た。【０１８０】
〔比較例１〕
実施例４と同様の分岐ポリエチレンイミン（ＢＰＥＩ）を準備し、実施例４と同様のＢＰＥＩ含有溶液を得た。
ＣＯＯＨ／Ｎ（ＢＰＥＩ中の窒素原子の数に対するエチルハーフエステルピロメリット酸（ｅｈｅＰＭＡ）中のカルボキシ基の比率）が０．７１になるように、エチルハーフエステルピロメリット酸（ｅｈｅＰＭＡ）をＢＰＥＩ含有溶液（組成物全体に対して１質量％）に混合し、組成物全体に対するエタノール（ＥｔＯＨ）の濃度が３７．４４質量％となるようにエタノールを混合し、比較例１の組成物を得た。比較例１の組成物は、有機膜形成用組成物である。
なお、エチルハーフエステルピロメリット酸（ｅｈｅＰＭＡ）は、エタノールにピロメリット酸二無水物を加えて、５０℃に加熱したウォーターバスで３時間３０分加熱し、ピロメリット酸二無水物粉末を完全に溶解させることにより製造した。プロトンＮＭＲにより、製造されたｅｈｅＰＭＡにエステル基が形成されていることを確認した。
エチルハーフエステルピロメリット酸（ｅｈｅＰＭＡ）は、架橋剤（Ｄ）の一例である。【０１８１】
〔比較例２〕
実施例１と同様の方法で得た３ＡＰＤＥＳ含有溶液（１）に、上記エチルハーフエステルピロメリット酸（ｅｈｅＰＭＡ）のエタノール水溶液（６．４質量％）を添加して、比較例２の組成物を得た。比較例２の組成物は、シリコン含有膜形成用組成物である。【０１８２】
〔比較例３〕
実施例１の金属含有膜形成用組成物の調製において、３ＡＰＤＥＳ含有溶液（１）に、ＢＣＧｅ含有溶液を添加しなかったこと以外は、実施例１と同様の方法により、比較例３の組成物を得た。すなわち、比較例３の組成物は、３ＡＰＤＥＳ含有溶液（１）である。【０１８３】
各実施例及び各比較例にて得られた組成物の組成及びｐＨは以下の表１に示すとおりである。【０１８４】
【表１】
0006591058.tif 000020
【０１８５】
−表１の説明−
表１中、「濃度（質量％）」とは、組成物中における各組成（化合物（Ａ）、化合物（Ｂ）、添加剤（Ｃ）、架橋剤（Ｄ）、水及び水以外の溶媒）の濃度である。
表１中、「１−ＰｒＯＨ」は「１−プロパノール」を表し、「ＥｔＯＨ」は「エタノール」を表す。
表１中の空欄部は、測定していないことを示す。【０１８６】
＜金属含有膜の形成＞
実施例１〜９にて得られた金属含有膜形成用組成物を用いて以下の方法により金属含有膜を形成した。
金属含有膜形成用組成物を塗布する基板としてシリコン基板を準備した。シリコン基板をスピンコーターの上にのせ、各実施例及び各比較例で調製した組成物１．０ｍＬを１０秒間一定速度で滴下し、１３秒間保持した後、２０００ｒｐｍ（ｒｐｍは回転速度）で１秒間、６００ｒｐｍで３０秒間回転させた後、２０００ｒｐｍで１０秒間回転させて乾燥させた。これにより、シリコン基板上に金属含有膜を形成した。
次いで、１００℃で１分乾燥後、窒素雰囲気（３０ｋＰａ）、３００℃で１０分間、金属含有膜を加熱した。エッチング選択性の評価のため、さらに４００℃で１０分間、金属含有膜を加熱した（同じサンプルを連続処理）。
なお、実施例１の金属含有膜形成用組成物を用いて得られた金属含有膜（上記４００℃で１０分間加熱後の金属含有膜）について、ＦＴ−ＩＲ測定を行ったところ、実施例１の金属含有膜にアミド結合が形成されていることが確認された。【０１８７】
また、比較例１にて得られた組成物、及び、比較例２にて得られた組成物を用いて、上記方法と同様にして、比較例１では有機膜を形成し、比較例２ではシリコン含有膜を形成した。【０１８８】
＜エッチング選択性の評価１＞
上記の方法でシリコン基板上に形成した実施例１〜９の金属含有膜をチャンバーに入れ、チャンバー内を５×１０−６Ｔｏｒｒ（６．７×１０−４Ｐａ）まで真空引きした後、酸素を５０ｓｃｃｍ（約８．３×１０−７ｍ３/ｓ）でチャンバーに流し、チャンバー内圧力を０．１５Ｔｏｒｒ（２０Ｐａ）に調整した後、１００Ｗの酸素プラズマ（Ｏ２プラズマ）を照射した。
エッチング選択性の評価１は、Ｏ２プラズマ照射による金属含有膜の減少量及びエッチングレートを測定することにより行った。
Ｏ２プラズマ照射による金属含有膜の減少量は、上記４００℃で１０分間加熱後の金属含有膜の膜厚から、Ｏ２プラズマを所定時間照射した後の金属含有膜の膜厚を差し引くことにより算出した。結果を表２に示す。
また、Ｏ２プラズマ照射によるエッチングレートは、上記金属含有膜の減少量（ｎｍ）を求め、その減少量（ｎｍ）をＯ２プラズマ照射時間（上記評価１では５分間）で割ることにより算出した。結果を表２に示す。【０１８９】
また、比較例１の有機膜、比較例２のシリコン含有膜についても、上記方法と同様にして、エッチング選択性の評価１を行った。結果を表２に示す。【０１９０】
【表２】
0006591058.tif 000021
【０１９１】
−表２の説明−
表２中、「ｆｏｒｍｉｃ」は「ギ酸」を表す。後述する表４〜表６においても同様である。また、「初期の膜厚（ｎｍ）」とは、４００℃で１０分間加熱後の金属含有膜（比較例１では有機膜、比較例２ではシリコン含有膜）の膜厚を意味する。
表２中、「Ｓｉ含有量（元素比）」とは、仕込み量から算出した組成物中における全元素の原子数を１００としたときのＳｉ元素の原子数である。
表２中、「Ｇｅ含有量（元素比）」とは、仕込み量から算出した組成物中における全元素の原子数を１００としたときのＧｅ元素の原子数である。【０１９２】
表２に示すように、化合物（Ａ）及び化合物（Ｂ）を含有する実施例１〜９の組成物を用いて得られた金属含有膜は、化合物（Ａ）を含有し化合物（Ｂ）を含有しない比較例１の組成物を用いて得られた有機膜よりも膜の減少量（すなわち、Ｏ２プラズマエッチングレート）が小さかった。
また、化合物（Ａ）及び化合物（Ｂ）を含有する実施例１〜９の組成物を用いて得られた金属含有膜は、化合物（Ａ）を含有し化合物（Ｂ）を含有しない比較例２の組成物を用いて得られたシリコン含有膜よりも膜の減少量（すなわち、Ｏ２プラズマエッチングレート）が小さかった。
したがって、実施例１〜９の組成物を用いて得られた金属含有膜は、有機膜（比較例１）及びケイ素含有膜（比較例２）よりもＯ２プラズマエッチングレートが小さいこと、すなわち、エッチング選択性に優れることがわかった。【０１９３】
以下の方法により、シリコン基板上にスピンオンカーボン膜（ＳＯＣ膜）及びＳｉＯ２膜（Ｐ−ＴＥＯＳ膜）をそれぞれ得た。【０１９４】
〔比較例４〕
シリコン基板上に、レジスト溶液を塗布して乾燥させ、有機膜として厚さ５５ｎｍのスピンオンカーボン膜（ＳＯＣ膜）を形成した。【０１９５】
〔比較例５〕
テトラエトキシシラン（ＴＥＯＳ）と酸素との混合ガスを用いて、プラズマＣＶＤ法により、シリコン基板上に厚さ９５ｎｍのＳｉＯ２膜（Ｐ−ＴＥＯＳ膜）を形成した。【０１９６】
＜エッチング選択性の評価２＞
上記の方法でシリコン基板上に形成した実施例２、４、５、７及び１１の金属含有膜について、アルバック社製ＲＩＥ１５１５Ｚ  並行平板型プラズマ処理装置を用いてプラズマエッチング処理を行った。
各例で得た金属含有膜をチャンバーに入れ、チャンバー内を１Ｐａ以下に減圧後、エッチングガスとしてＣｌ２ガスを３０ｃｃ/ｍｉｎで導入し、チャンバー内圧力を７Ｐａにした。
次に、１３．５６ＭＨｚ高周波電力を印加しプラズマ放電を行い、３０秒間プラズマ処理を行った。
次に、エッチングガスとして、Ｃｌ２ガスに代えて、Ｏ２ガス、ＣＨＦ３ガス及びＣＦ４ガスをそれぞれ用いて上記と同様の方法でプラズマ処理を行った。
なお、プラズマ処理時間は、Ｏ２プラズマを用いた場合は３０秒、ＣＨＦ３プラズマを用いた場合は６０秒、ＣＦ４プラズマを用いた場合は３０秒とした。
結果を表３に示す。
なお、表３中、エッチングレートがマイナスのものは、逆に物質が付着して厚さが増したことを意味する。すなわち、エッチングされなかったことを意味する。【０１９７】
また、比較例４のＳＯＣ膜、比較例５のＰ−ＴＥＯＳ膜についても、上記方法と同様にして、エッチング選択性の評価２を行った。結果を表３に示す。【０１９８】
【表３】
0006591058.tif 000022
【０１９９】
表３に示すように、化合物（Ａ）及び化合物（Ｂ）を含有する実施例２、４、５、７及び１１の組成物から得られた金属含有膜は、ＳＯＣ膜（比較例４）及びＰ−ＴＥＯＳ膜（比較例５）とは異なるエッチング選択性を有することがわかった。
例えば、実施例４の組成物から得られた金属含有膜は、ＳＯＣ膜（比較例４）よりもＯ２プラズマ及びＣＦ４プラズマでエッチングされ難く、Ｃｌ２プラズマ及びＣＨＦ３プラズマでエッチングされ易かった。また、上記金属含有膜（実施例４）は、Ｐ−ＴＥＯＳ膜（比較例５）よりもＣＨＦ３プラズマ及びＣＦ４プラズマでエッチングされ難く、Ｃｌ２プラズマ及びＯ２プラズマでエッチングされ易かった。【０２００】
＜耐熱性評価＞
耐熱性評価は、実施例１、５〜７及び比較例３で得られた組成物を用いて以下の方法で行った。
熱重量測定装置（島津製作所社製：ＤＴＧ−６０（型番））を用いて、試料カップに入れた各組成物１００ｍｇを窒素雰囲気で３０℃から５５０℃まで昇温速度３０℃／分で加熱し、各温度での質量を測定した。３００℃における質量から１０％減少したときの温度を表４に示す。【０２０１】
【表４】
0006591058.tif 000023
【０２０２】
表４に示すように、化合物（Ａ）及び化合物（Ｂ）を含有する実施例１、５〜７の組成物から得られる固体は、化合物（Ａ）のみ含有する比較例３の組成物から得られる固体に比べ、高い耐熱性が得られた。
この結果から、化合物（Ａ）及び化合物（Ｂ）を含有する実施例１、５〜７の組成物を用いることで、耐熱性に優れた金属含有膜を形成できることが示唆された。
特に、化合物（Ａ）として化合物（ａ１）及び（ａ２）を含有する実施例１、６及び７の組成物から得られる固体は、化合物（Ａ）として化合物（ａ２）のみを含有する実施例５の組成物から得られる固体に比べ、より高い耐熱性が得られた。【０２０３】
＜トレンチにおける充填性評価（埋め込み性評価）＞
実施例１、２、７、１０及び１１の組成物を用いて、以下の方法により充填性評価を行った。
１００ｎｍ幅及び２００ｎｍ深さのトレンチパターンを設けた酸化ケイ素基板に、実施例１、２、７、１０及び１１の組成物を０．５ｃｃ滴下後、酸化ケイ素基板を、１０００ｒｐｍで５秒、５００ｒｐｍで３０秒回転させた。次いで、滴下された組成物を１００℃で１分間乾燥後、２５０℃で１分間加熱し、更に４００℃で１０分間加熱処理を行った。
そして、断面ＳＥＭでトレンチに組成物が充填されているか観察した。充填された面積がトレンチ内面積の９０％以上である場合をＡ（充填性が良好）とした。
また、実施例７、１０及び１１の組成物については、５０ｎｍ幅及び２００ｎｍ深さのトレンチパターンを設けた酸化ケイ素基板を用いて上記と同様の評価を行った。
結果を表５に示す。なお、表５中、「−」は測定していないことを示す。【０２０４】
【表５】
0006591058.tif 000024
【０２０５】
表５に示すように、実施例１、２、７、１０及び１１のいずれの場合もトレンチへの充填性（埋め込み性）は良好であった。
この結果、化合物（Ａ）及び化合物（Ｂ）を含有する実施例１、２、７、１０及び１１の組成物を、例えば半導体装置の埋め込み絶縁膜の形成に用いることで、トレンチへの充填性（埋め込み性）に優れた埋め込み絶縁膜が得られることがわかった。【０２０６】
＜電気特性評価＞
実施例１、４及び７の組成物を用いて、以下の方法により電気特性評価を行った。
低抵抗シリコン基板に実施例１、４及び７の組成物をそれぞれ５ｍＬ滴下後、低抵抗シリコン基板を、１０００ｒｐｍで５秒、５００ｒｐｍで３０秒回転させた。次いで、滴下された組成物を１００℃で１分間乾燥後、２５０℃で１分間加熱し、更に４００℃で１０分間加熱処理を行った。これにより、低抵抗シリコン基板／膜からなる積層体を得た。
この積層体を用いて、以下の方法により金属含有膜の比誘電率及びリーク電流密度を測定した。結果を表６に示す。【０２０７】
（比誘電率の測定）
得られた積層体における膜の比誘電率を測定した。
比誘電率は、水銀プローブ装置（ＳＳＭ５１３０）を用い、２５℃、相対湿度３０％の雰囲気下、周波数１００ｋＨｚにて常法により測定した。【０２０８】
（リーク電流密度の測定）
得られた積層体の膜表面に水銀プローブを当て、電界強度とリーク電流密度との関係を測定し、測定された電界強度１ＭＶ／ｃｍにおける値をリーク電流密度とした。【０２０９】
【表６】
0006591058.tif 000025
【０２１０】
表６に示すように、実施例１、４及び７の組成物から得られた金属含有膜は、いずれも比誘電率が高く、かつリーク電流密度が低かった。
この結果、化合物（Ａ）及び化合物（Ｂ）を含有する実施例１、４及び７の組成物を、例えば半導体装置の埋め込み絶縁膜の形成に用いることで、埋め込み絶縁膜の絶縁性を向上できることがわかった。【０２１１】
２０１６年５月１９日に出願された日本出願２０１６−１００７７４の開示は、その全体が参照により本明細書に取り込まれる。
本明細書に記載された全ての文献、特許出願、及び技術規格は、個々の文献、特許出願、及び技術規格が参照により取り込まれることが具体的かつ個々に記された場合と同程度に、本明細書中に参照により取り込まれる。